(57)【要約】【課題】省燃費性に優れた重合体組成物を与えることができる変性共役ジエン系重合体の製造方法、及び該重合体を用いる重合体組成物の製造方法を提供する。【解決手段】共役ジエン化合物に基づく単量体単位、下記式（１）で表される化合物に基づく単量体単位及び下記式（２）で表される化合物に基づく単量体単位を有する共役ジエン系重合体と、有機金属化合物とを反応させる工程と、得られた生成物に、窒素原子とカルボニル基とを含有する化合物を反応させる工程とを有する変性共役ジエン系重合体の製造方法であって、前記共役ジエン系重合体が、前記式（１）で表される化合物に基づく単量体単位を、共役ジエン系重合体に含まれる単量体単位の総量を１００重量％として、０．０１重量％以上１０重量％以下含む。【選択図】なし【特許請求の範囲】
【請求項１】
変性共役ジエン系重合体の製造方法であって、
共役ジエン化合物に基づく単量体単位、下記式（１）で表される化合物に基づく単量体単位及び下記式（２）で表される化合物に基づく単量体単位を有する共役ジエン系重合体と、有機金属化合物とを反応させる工程と、
得られた生成物に、窒素原子とカルボニル基とを含有する化合物を反応させる工程とを有する変性共役ジエン系重合体の製造方法であって、
前記共役ジエン系重合体が、前記式（１）で表される化合物に基づく単量体単位を、共役ジエン系重合体に含まれる単量体単位の総量を１００重量％として、０．０１重量％以上１０重量％以下含む方法。
【化１】
2014080600.tif 000015
（Ｒ１１、Ｒ１２、Ｒ１３、Ｒ１４及びＲ１５は、それぞれ独立して、水素原子又はアルキル基を表し、Ｒ１１、Ｒ１２、Ｒ１３、Ｒ１４及びＲ１５の少なくとも１つの基がアルキル基であり、Ｒ１６、Ｒ１７及びＲ１８は、それぞれ独立して、水素原子又はヒドロカルビル基を表し、Ｒ１９は、ヒドロカルビレン基を表し、ｋは、０又は１を表す。）
【化２】
2014080600.tif 000016
（式（２）で表される化合物は炭素原子及び水素原子から構成され、Ｒ２０、Ｒ２１、Ｒ２２、Ｒ２３及びＲ２４は、全てが水素原子であるか、もしくは、Ｒ２０、Ｒ２１、Ｒ２２、Ｒ２３及びＲ２４から選ばれる２以上の基が結合して、それらの基が結合している炭素原子とともに炭素原子から構成される環を形成し、残りのＲ２０、Ｒ２１、Ｒ２２、Ｒ２３及びＲ２４はそれぞれ水素原子である。Ｒ２５、Ｒ２６及びＲ２７は、それぞれ独立して、水素原子又はヒドロカルビル基を表す。）
【請求項２】
窒素原子とカルボニル基とを含有する化合物が下記式（３）で表される化合物である請求項１に記載の変性共役ジエン系重合体の製造方法。
【化３】
2014080600.tif 000017
（Ｒ３１とＲ３２とが結合して窒素原子及び／又は酸素原子を有していてもよいヒドロカルビレン基を形成してもよく、Ｒ３１とＲ３４とが結合して窒素原子及び／又は酸素原子を有していてもよいヒドロカルビレン基を形成してもよい。又は、Ｒ３１及びＲ３２は、それぞれ独立して、置換基を有してもよいヒドロカルビル基であり、Ｒ３４は、置換基を有してもよいヒドロカルビル基、又は水素原子を表す。Ｒ３３は、２価基を表し、ｐは、０又は１を表す。）
【請求項３】
重合体組成物の製造方法であって、請求項１又は２の方法で製造される変性共役ジエン系重合体１００重量部と、補強剤１０〜１５０重量部とを混練する工程を有する方法。
【発明の詳細な説明】
【技術分野】
【０００１】
本発明は、省燃費性に優れた重合体組成物を与えることができる変性共役ジエン系重合体の製造方法、及び該重合体を用いる重合体組成物の製造方法に関するものである。
【背景技術】
【０００２】
近年、環境問題への関心の高まりから、自動車に対して省燃費化の要求が強くなっており、自動車用タイヤに用いるゴム組成物に対しても、省燃費性に優れることが求められている。自動車用タイヤ用のゴム組成物としては、ポリブタジエンやスチレン−ブタジエン共重合体などの共役ジエン系重合体と、補強剤とを含有するゴム組成物が用いられている。タイヤ用ゴム組成物としての性能を向上させるために、補強剤として従来用いられていたカーボンブラックに替えて、シリカ補強剤を使用することが検討されてきた。
【０００３】
シリカ補強剤は、共役ジエン系重合体との親和性がカーボンブラックに比べて小さい。省燃費性を高めるためには、シリカ補強剤と共役ジエン系重合体との親和性を高めることが必要とされている。シリカ補強剤と共役ジエン系重合体との親和性を高めるために、例えば、特許文献１には、ｎ−ブチルリチウムを使用し、イソプレンとブタジエンを重合し、得られた重合体にｎ−ブチルリチウムを反応させて重合体の側鎖のビニル基の金属化を行い、その後クロロプロピルトリエトキシシランを金属化した重合体と反応させて変性共役ジエン系重合体を得る方法が提案されている。
【先行技術文献】
【特許文献】
【０００４】
【特許文献１】特開平１０−７７０２号公報
【発明の概要】
【発明が解決しようとする課題】
【０００５】
しかしながら、上記特許文献１に記載の方法で製造された変性共役ジエン系重合体を含有するゴム組成物は、省燃費性において未だ十分に満足のいくものではなかった。
【０００６】
かかる状況のもと、本発明が解決しようとする課題は、省燃費性に優れた重合体組成物を与えることができる変性共役ジエン系重合体の製造方法、及び該重合体を用いる重合体組成物の製造方法を提供することにある。
【課題を解決するための手段】
【０００７】
本発明は、変性共役ジエン系重合体の製造方法であって、共役ジエン化合物に基づく単量体単位、下記式（１）で表される化合物に基づく単量体単位及び下記式（２）で表される化合物に基づく単量体単位を有する共役ジエン系重合体と、有機金属化合物とを反応させる工程と、得られた生成物に、窒素原子とカルボニル基とを含有する化合物を反応させる工程とを有する変性共役ジエン系重合体の製造方法であって、前記共役ジエン系重合体が、前記式（１）で表される化合物に基づく単量体単位を、共役ジエン系重合体に含まれる単量体単位の総量を１００重量％として、０．０１重量％以上１０重量％以下含む方法に係るものである。
【化１】
2014080600.tif 000002
（Ｒ１１、Ｒ１２、Ｒ１３、Ｒ１４及びＲ１５は、それぞれ独立して、水素原子又はアルキル基を表し、Ｒ１１、Ｒ１２、Ｒ１３、Ｒ１４及びＲ１５の少なくとも１つの基がアルキル基であり、Ｒ１６、Ｒ１７及びＲ１８は、それぞれ独立して、水素原子又はヒドロカルビル基を表し、Ｒ１９は、ヒドロカルビレン基を表し、ｋは、０又は１を表す。）
【化２】
2014080600.tif 000003
（式（２）で表される化合物は炭素原子及び水素原子から構成され、Ｒ２０、Ｒ２１、Ｒ２２、Ｒ２３及びＲ２４は、全てが水素原子であるか、もしくは、Ｒ２０、Ｒ２１、Ｒ２２、Ｒ２３及びＲ２４から選ばれる２以上の基が結合して、それらの基が結合している炭素原子とともに炭素原子から構成される環を形成し、残りのＲ２０、Ｒ２１、Ｒ２２、Ｒ２３及びＲ２４はそれぞれ水素原子である。Ｒ２５、Ｒ２６及びＲ２７は、それぞれ独立して、水素原子又はヒドロカルビル基を表す。）
【０００８】
本発明の第２は、重合体組成物の製造方法であって、前記の方法で製造される変性共役ジエン系重合体１００重量部と、補強剤１０〜１５０重量部とを混練する工程を有する方法に係るものである。
【発明の効果】
【０００９】
本発明により、省燃費性に優れた重合体組成物の調製に好適な変性共役ジエン系重合体を得ることができる。
【発明を実施するための形態】
【００１０】
本明細書では、ヒドロカルビル基は炭化水素から１個の水素原子を除いた１価の基を表す。ヒドロカルビレン基は、炭化水素から２個の水素原子を除いた２価の基を表す。ヒドロカルビルオキシ基は、ヒドロキシ基の水素原子がヒドロカルビル基で置き換えられた構造を有する１価の基を表す。置換基を有するアミノ基（以下、置換アミノ基と記すこともある。）は、アミノ基の少なくとも１個の水素原子が、水素原子以外の１価の原子又は１価基に置き換えられた構造を有する基、又はアミノ基の２個の水素原子が２価基で置き換えられた構造を有する基を表す。置換基を有するヒドロカルビル基（以下、置換ヒドロカルビル基と記すこともある。）は、ヒドロカルビル基の少なくとも１個の水素原子が置換基で置き換えられた構造を有する１価の基を表す。ヘテロ原子を有するヒドロカルビレン基（以下、ヘテロ原子含有ヒドロカルビレン基と記すこともある。）とは、ヒドロカルビレン基の水素原子が除かれている炭素原子以外の炭素原子及び／又は水素原子が、ヘテロ原子（炭素原子、水素原子以外の原子）を有する基で置き換えられた構造を有する２価の基を表す。
【００１１】
［変性共役ジエン系重合体の製造方法］
本発明の変性共役ジエン系重合体の製造方法は、共役ジエン化合物に基づく単量体単位、下記式（１）で表される化合物に基づく単量体単位及び下記式（２）で表される化合物に基づく単量体単位を有する共役ジエン系重合体と、有機金属化合物とを反応させる工程と、得られた生成物に、窒素原子とカルボニル基とを含有する化合物を反応させる工程とを有する変性共役ジエン系重合体の製造方法であって、前記共役ジエン系重合体が、前記式（１）で表される化合物に基づく単量体単位を、共役ジエン系重合体に含まれる単量体単位の総量を１００重量％として、０．０１重量％以上１０重量％以下含む方法に係るものである。
【化３】
2014080600.tif 000004
（Ｒ１１、Ｒ１２、Ｒ１３、Ｒ１４及びＲ１５は、それぞれ独立して、水素原子又はアルキル基を表し、Ｒ１１、Ｒ１２、Ｒ１３、Ｒ１４及びＲ１５の少なくとも１つの基がアルキル基であり、Ｒ１６、Ｒ１７及びＲ１８は、それぞれ独立して、水素原子又はヒドロカルビル基を表し、Ｒ１９は、ヒドロカルビレン基を表し、ｋは、０又は１を表す。）
【化４】
2014080600.tif 000005
（式（２）で表される化合物は炭素原子及び水素原子から構成され、Ｒ２０、Ｒ２１、Ｒ２２、Ｒ２３及びＲ２４は、全てが水素原子であるか、もしくは、Ｒ２０、Ｒ２１、Ｒ２２、Ｒ２３及びＲ２４から選ばれる２以上の基が結合して、それらの基が結合している炭素原子とともに炭素原子から構成される環を形成し、残りのＲ２０、Ｒ２１、Ｒ２２、Ｒ２３及びＲ２４はそれぞれ水素原子である。Ｒ２５、Ｒ２６及びＲ２７は、それぞれ独立して、水素原子又はヒドロカルビル基を表す。）
【００１２】
＜共役ジエン系重合体＞
共役ジエン系重合体は、共役ジエン化合物に基づく単量体単位、式（１）で表される化合物に基づく単量体単位及び式（２）で表される化合物に基づく単量体単位を有する。
上記共役ジエン化合物としては、１，３−ブタジエン、イソプレン、１，３−ペンタジエン、２，３−ジメチル−１，３−ブタジエン、１，３−ヘキサジエンなどをあげることができる。これらは１種類以上用いられる。好ましくは、１，３−ブタジエン又はイソプレンである。
【００１３】
式（１）中、Ｒ１１、Ｒ１２、Ｒ１３、Ｒ１４及びＲ１５は、それぞれ独立して、水素原子又はアルキル基を表し、Ｒ１１、Ｒ１２、Ｒ１３、Ｒ１４、Ｒ１５の少なくとも１個がアルキル基である。
【００１４】
Ｒ１１、Ｒ１２、Ｒ１３、Ｒ１４及びＲ１５のアルキル基の炭素原子数は、好ましくは１〜８であり、より好ましくは１〜５であり、さらに好ましくは１〜２であり、特に好ましくは１である。
【００１５】
Ｒ１１、Ｒ１２、Ｒ１３、Ｒ１４及びＲ１５のアルキル基としては、メチル基、エチル基、プロピル基、イソプロピル基、ブチル基、イソブチル基、ｓｅｃ−ブチル基、ペンチル基、ヘキシル基、ヘプチル基、オクチル基をあげることができる。
【００１６】
Ｒ１１、Ｒ１２、Ｒ１３、Ｒ１４及びＲ１５のアルキル基は、好ましくは水素原子が１個以上結合した炭素原子でベンゼン環に結合しているアルキル基であり、より好ましくは水素原子が２個以上結合した炭素原子でベンゼン環に結合しているアルキル基であり、さらに好ましくは直鎖アルキル基である。
【００１７】
Ｒ１１、Ｒ１２、Ｒ１３、Ｒ１４及びＲ１５のアルキル基としては、好ましくはメチル基、エチル基、ｎ−プロピル基、ｎ−ブチル基又はｎ−ペンチル基であり、より好ましくはメチル基又はエチル基であり、さらに好ましくはメチル基である。
【００１８】
好ましくは、Ｒ１１、Ｒ１２、Ｒ１３、Ｒ１４及びＲ１５から選ばれる１〜３個の基がアルキル基であり、残りの基が水素原子である。より好ましくは、Ｒ１１、Ｒ１２、Ｒ１３、Ｒ１４及びＲ１５から選ばれる１又は２個の基がアルキル基であり、残りの基が水素原子である。
【００１９】
Ｒ１１、Ｒ１２、Ｒ１３、Ｒ１４及びＲ１５から選ばれる１つの基がアルキル基であり、残りの４つの基が水素原子である場合、好ましくはＲ１２、Ｒ１３及びＲ１４のいずれか１個の基がアルキル基であり、残りの４個の基が水素原子である。
【００２０】
Ｒ１１、Ｒ１２、Ｒ１３、Ｒ１４及びＲ１５から選ばれる２つの基がアルキル基であり、残りの３つの基が水素原子である場合、好ましくはＲ１１及びＲ１３がアルキル基であり、Ｒ１２、Ｒ１４及びＲ１５が水素原子であるか、Ｒ１１及びＲ１４がアルキル基であり、Ｒ１２、Ｒ１３及びＲ１５が水素原子であるか、又は、Ｒ１２及びＲ１４がアルキル基であり、Ｒ１１、Ｒ１３及びＲ１５が水素原子である。
【００２１】
Ｒ１１、Ｒ１２、Ｒ１３、Ｒ１４及びＲ１５から選ばれる３つの基がアルキル基であり、残りの２つの基が水素原子である場合、好ましくはＲ１１、Ｒ１３及びＲ１５がアルキル基であり、Ｒ１２及びＲ１４が水素原子である。
【００２２】
式（１）中、Ｒ１６、Ｒ１７及びＲ１８は、それぞれ独立して、水素原子又はヒドロカルビル基を表す。ヒドロカルビル基としては、アルキル基、アルケニル基、アリール基、アリールアルキル基をあげることができる。アルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−ヘプチル基、ｎ−オクチル基をあげることができる。アルケニル基としては、ビニル基、１−プロペニル基、２−プロペニル基、イソプロペニル基、１−ブテニル基をあげることができる。アリール基としては、フェニル基、トリル基、キシリル基、ナフチル基をあげることができる。アリールアルキル基としては、ベンジル基、２−フェニル−１−エチル基をあげることができる。
【００２３】
Ｒ１６又はＲ１７がヒドロカルビル基である場合、Ｒ１６又はＲ１７は好ましくはアルキル基、アルケニル基であり、より好ましくはアルケニル基である。Ｒ１８がヒドロカルビル基である場合、Ｒ１８は好ましくはアルキル基、アルケニル基又はアリール基である。
【００２４】
Ｒ１６、Ｒ１７又はＲ１８がヒドロカルビル基である場合、Ｒ１６、Ｒ１７又はＲ１８の炭素原子数は、好ましくは１〜１０である。Ｒ１６、Ｒ１７又はＲ１８がアルキル基である場合は、Ｒ１６、Ｒ１７又はＲ１８の炭素原子数は、より好ましくは、１〜６であり、さらに好ましくは、１〜２であり、Ｒ１６、Ｒ１７又はＲ１８がアルケニル基である場合は、Ｒ１６、Ｒ１７又はＲ１８の炭素原子数は、より好ましくは、２〜６であり、さらに好ましくは、２であり、Ｒ１６、Ｒ１７又はＲ１８がアリール基である場合は、Ｒ１６、Ｒ１７又はＲ１８の炭素原子数は、より好ましくは、６〜８である。
【００２５】
Ｒ１６又はＲ１７は、好ましくは水素原子又は炭素原子数２〜６のアルケニル基であり、より好ましくは水素原子又はビニル基であり、さらに好ましくは水素原子である。
【００２６】
Ｒ１８は、好ましくは水素原子、炭素原子数１〜６のアルキル基、炭素原子数２〜６のアルケニル基、炭素原子数６〜８のアリール基であり、より好ましくは水素原子、メチル基、ビニル基、フェニル基であり、さらに好ましくは水素原子である。
【００２７】
式（１）中、ｋは０又は１を表し、好ましくは０である。
【００２８】
式（１）中、Ｒ１９はヒドロカルビレン基を表す。ヒドロカルビレン基としては、アルカンジイル基、アリーレン基をあげることができる。アルカンジイル基としては、メチレン基、ポリメチレン基をあげることができる。ポリメチレン基としてはエチレン基、トリメチレン基、テトラメチレン基、ペンタメチレン基、ヘキサメチレン基をあげることができる。アリーレン基としてはフェニレン基をあげることができる。
【００２９】
Ｒ１９の炭素原子数は好ましくは１〜８であり、より好ましくは１〜５であり、さらに好ましくは１〜３である。
【００３０】
Ｒ１９は、好ましくは炭素原子数１〜８のアルカンジイル基であり、より好ましくはメチレン基又は炭素原子数２〜５のポリメチレン基であり、さらに好ましくはメチレン基、エチレン基又はトリメチレン基である。
【００３１】
式（１）で表される化合物のうち、Ｒ１６、Ｒ１７及びＲ１８が水素原子であり、ｋが０であり、Ｒ１１、Ｒ１２、Ｒ１３、Ｒ１４及びＲ１５から選ばれる１個の基がアルキル基であり、残りの４個の基が水素原子である化合物としては、２−メチルスチレン、２−エチルスチレン、２−プロピルスチレン、２−ブチルスチレン、２−ペンチルスチレン、２−ヘキシルスチレン、３−メチルスチレン、３−エチルスチレン、３−プロピルスチレン、３−ブチルスチレン、３−ペンチルスチレン、３−ヘキシルスチレン、４−メチルスチレン、４−エチルスチレン、４−プロピルスチレン、４−ブチルスチレン、４−ペンチルスチレン、４−ヘキシルスチレンが挙げられる。
【００３２】
式（１）で表される化合物のうち、Ｒ１６、Ｒ１７及びＲ１８が水素原子であり、ｋが０であり、Ｒ１１、Ｒ１２、Ｒ１３、Ｒ１４及びＲ１５から選ばれる２個の基がアルキル基であり、残りの３個の基が水素原子である化合物としては、２，３−ジメチルスチレン、２，３−ジエチルスチレン、２，３−ジプロピルスチレン、２，３−ジブチルスチレン、２，３−ペンチルスチレン、２，３−ヘキシルスチレン、２−メチル−３−エチルスチレン、２−エチル−３−メチルスチレン、２，４−ジメチルスチレン、２，４−ジエチルスチレン、２，４−ジプロピルスチレン、２，４−ジブチルスチレン、２，４−ジペンチルスチレン、２，４−ジヘキシルスチレン、２−メチル−４−エチルスチレン、２−エチル−４−メチルスチレン、２，５−ジメチルスチレン、２，５−ジエチルスチレン、２，５−ジ−プロピルスチレン、２，５−ジブチルスチレン、２，５−ジペンチルスチレン、２，５−ジヘキシルスチレン、２−メチル−５−エチルスチレン、２−エチル−５−メチルスチレン、２，６−ジメチルスチレン、２，６−ジエチルスチレン、２，６−ジプロピルスチレン、２，６−ジブチルスチレン、２，６−ジペンチルスチレン、２，６−ジヘキシルスチレン、２−メチル−６−エチルスチレン、２−エチル−６−メチルスチレン、３，４−ジメチルスチレン、３，４−ジエチルスチレン、３，４−ジ−プロピルスチレン、３，４−ジブチルスチレン、３，４−ジペンチルスチレン、３，４−ジヘキシルスチレン、３−メチル−４−エチルスチレン、３−エチル−４−メチルスチレン、３，５−ジメチルスチレン、３，５−ジエチルスチレン、３，５−ジプロピルスチレン、３，５−ジブチルスチレン、３，５−ジペンチルスチレン、３，５−ジヘキシルスチレン、３−メチル−５−エチルスチレン、３−エチル−５−メチルスチレンが挙げられる。
【００３３】
式（１）で表される化合物のうち、Ｒ１６、Ｒ１７及びＲ１８が水素原子であり、ｋが０であり、Ｒ１１、Ｒ１２、Ｒ１３、Ｒ１４及びＲ１５から選ばれる３個の基がアルキル基であり、残りの２個の基が水素原子である化合物としては、２，３，４−トリメチルスチレン、２，３，４−トリエチルスチレン、２，３，４−トリプロピルスチレン、２，３，４−トリブチルスチレン、２，３，４−トリペンチルスチレン、２，３，４−トリヘキシルスチレン、２，３，５−トリメチルスチレン、２，３，５−トリエチルスチレン、２，３，５−トリプロピルスチレン、２，３，５−トリブチルスチレン、２，３，５−トリペンチルスチレン、２，３，５−トリヘキシルスチレン、２，３，６−トリメチルスチレン、２，３，６−トリエチルスチレン、２，３，６−トリプロピルスチレン、２，３，６−トリブチルスチレン、２，３，６−トリペンチルスチレン、２，３，６−トリヘキシルスチレン、２，４，５−トリメチルスチレン、２，４，５−トリエチルスチレン、２，４，５−トリプロピルスチレン、２，４，５−トリブチルスチレン、２，４，５−トリペンチルスチレン、２，４，５−トリヘキシルスチレン、２，４，６−トリメチルスチレン、２，４，６−トリエチルスチレン、２，４，６−トリプロピルスチレン、２，４，６−トリブチルスチレン、２，４，６−トリペンチルスチレン、２，４，６−トリヘキシルスチレン、３，４，５−トリメチルスチレン、３，４，５−トリエチルスチレン、３，４，５−トリプロピルスチレン、３，４，５−トリブチルスチレン、３，４，５−トリペンチルスチレン、３，４，５−トリヘキシルスチレンが挙げられる。
【００３４】
式（１）で表される化合物のうち、Ｒ１６、Ｒ１７及びＲ１８が水素原子であり、ｋが１であり、Ｒ１９がメチレン基であり、Ｒ１１、Ｒ１２、Ｒ１３、Ｒ１４、Ｒ１５のうちの１個から選ばれる１個の基がアルキル基であり、残りの４個の基が水素原子である化合物としては、２−メチル−１−（２−プロペニル）ベンゼン、２−エチル−１−（２−プロペニル）ベンゼン、２−プロピル−１−（２−プロペニル）ベンゼン、２−ブチル−１−（２−プロペニル）ベンゼン、３−メチル−１−（２−プロペニル）ベンゼン、３−エチル−１−（２−プロペニル）ベンゼン、３−プロピル−１−（２−プロペニル）ベンゼン、３−ブチル−１−（２−プロペニル）ベンゼン、４−メチル−１−（２−プロペニル）ベンゼン、４−エチル−１−（２−プロペニル）ベンゼン、４−プロピル−１−（２−プロペニル）ベンゼン、４−ブチル−１−（２−プロペニル）ベンゼンが挙げられる。
【００３５】
式（１）で表される化合物のうち、Ｒ１６、Ｒ１７及びＲ１８が水素原子であり、ｋが１であり、Ｒ１９がメチレン基であり、Ｒ１１、Ｒ１２、Ｒ１３、Ｒ１４及びＲ１５から選ばれる２個の基が炭素原子数１〜８のアルキル基であり、残りの３個の基が水素原子である化合物としては、２，３−ジメチル−１−（２−プロペニル）ベンゼン、２，３−ジエチル−１−（２−プロペニル）ベンゼン、２，３−ジプロピル−１−（２−プロペニル）ベンゼン、２，３−ジブチル−１−（２−プロペニル）ベンゼン、２，４−ジメチル−１−（２−プロペニル）ベンゼン、２，４−ジエチル−１−（２−プロペニル）ベンゼン、２，４−ジプロピル−１−（２−プロペニル）ベンゼン、２，４−ジブチル−１−（２−プロペニル）ベンゼン、２，５−ジメチル−１−（２−プロペニル）ベンゼン、２，５−ジエチル−１−（２−プロペニル）ベンゼン、２，５−ジプロピル−１−（２−プロペニル）ベンゼン、２，５−ジブチル−１−（２−プロペニル）ベンゼン、２，６−ジメチル−１−（２−プロペニル）ベンゼン、２，６−ジエチル−１−（２−プロペニル）ベンゼン、２，６−ジプロピル−１−（２−プロペニル）ベンゼン、２，６−ジブチル−１−（２−プロペニル）ベンゼン、３，４−ジメチル−１−（２−プロペニル）ベンゼン、３，４−ジエチル−１−（２−プロペニル）ベンゼン、３，４−ジプロピル−１−（２−プロペニル）ベンゼン、３，４−ジブチル−１−（２−プロペニル）ベンゼン、３，５−ジメチル−１−（２−プロペニル）ベンゼン、３，５−ジエチル−１−（２−プロペニル）ベンゼン、３，５−ジプロピル−１−（２−プロペニル）ベンゼン、３，５−ジブチル−１−（２−プロペニル）ベンゼンが挙げられる。
【００３６】
式（１）で表される化合物のうち、Ｒ１６、Ｒ１７及びＲ１８が水素原子であり、ｋが１であり、Ｒ１９がメチレン基であり、Ｒ１１、Ｒ１２、Ｒ１３、Ｒ１４及びＲ１５から選ばれる３個の基がアルキル基であり、残りの２個の基が水素原子である化合物としては、２，３，４−トリメチル−１−（２−プロペニル）ベンゼン、２，３，４−トリエチル−１−（２−プロペニル）ベンゼン、２，３，５−トリメチル−１−（２−プロペニル）ベンゼン、２，３，５−トリエチル−１−（２−プロペニル）ベンゼン、２，３，６−トリメチル−１−（２−プロペニル）ベンゼン、２，３，６−トリエチル−１−（２−プロペニル）ベンゼン、２，４，５−トリメチル−１−（２−プロペニル）ベンゼン、２，４，５−トリエチル−１−（２−プロペニル）ベンゼン、２，４，６−トリメチル−１−（２−プロペニル）ベンゼン、２，４，６−トリエチル−１−（２−プロペニル）ベンゼン、３，４，５−トリメチル−１−（２−プロペニル）ベンゼン、３，４，５−トリエチル−１−（２−プロペニル）ベンゼンが挙げられる。
【００３７】
式（１）で表される化合物のうち、Ｒ１６、Ｒ１７及びＲ１８が水素原子であり、ｋが１であり、Ｒ１９がエチレン基であり、Ｒ１１、Ｒ１２、Ｒ１３、Ｒ１４及びＲ１５から選ばれる１個の基がアルキル基であり、残りの４個の基が水素原子である化合物としては、２−メチル−１−（３−ブテニル）ベンゼン、２−エチル−１−（３−ブテニル）ベンゼン、２−プロピル−１−（３−ブテニル）ベンゼン、２−ブチル−１−（３−ブテニル）ベンゼン、３−メチル−１−（３−ブテニル）ベンゼン、３−エチル−１−（３−ブテニル）ベンゼン、３−プロピル−１−（３−ブテニル）ベンゼン、３−ブチル−１−（３−ブテニル）ベンゼン、４−メチル−１−（３−ブテニル）ベンゼン、４−エチル−１−（３−ブテニル）ベンゼン、４−プロピル−１−（３−ブテニル）ベンゼン、４−ブチル−１−（３−ブテニル）ベンゼンが挙げられる。
【００３８】
式（１）で表される化合物のうち、Ｒ１６、Ｒ１７及びＲ１８が水素原子であり、ｋが１であり、Ｒ１９がエチレン基であり、Ｒ１１、Ｒ１２、Ｒ１３、Ｒ１４及びＲ１５から選ばれる２個の基がアルキル基であり、残りの３個の基が水素原子である化合物としては、２，３−ジメチル−１−（３−ブテニル）ベンゼン、２，３−ジエチル−１−（３−ブテニル）ベンゼン、２，３−ジプロピル−１−（３−ブテニル）ベンゼン、２，３−ジブチル−１−（３−ブテニル）ベンゼン、２，４−ジメチル−１−（３−ブテニル）ベンゼン、２，４−ジエチル−１−（３−ブテニル）ベンゼン、２，４−ジプロピル−１−（３−ブテニル）ベンゼン、２，４−ジブチル−１−（３−ブテニル）ベンゼン、２，５−ジメチル−１−（３−ブテニル）ベンゼン、２，５−ジエチル−１−（３−ブテニル）ベンゼン、２，５−ジプロピル−１−（３−ブテニル）ベンゼン、２，５−ジブチル−１−（３−ブテニル）ベンゼン、２，６−ジメチル−１−（３−ブテニル）ベンゼン、２，６−ジエチル−１−（３−ブテニル）ベンゼン、２，６−ジプロピル−１−（３−ブテニル）ベンゼン、２，６−ジブチル−１−（３−ブテニル）ベンゼン、３，４−ジメチル−１−（３−ブテニル）ベンゼン、３，４−ジエチル−１−（３−ブテニル）ベンゼン、３，４−ジプロピル−１−（３−ブテニル）ベンゼン、３，４−ジブチル−１−（３−ブテニル）ベンゼン、３，５−ジメチル−１−（３−ブテニル）ベンゼン、３，５−ジエチル−１−（３−ブテニル）ベンゼン、３，５−ジプロピル−１−（３−ブテニル）ベンゼン、３，５−ジブチル−１−（３−ブテニル）ベンゼンが挙げられる。
【００３９】
式（１）で表される化合物のうち、Ｒ１６、Ｒ１７及びＲ１８が水素原子であり、ｋが１であり、Ｒ１９がエチレン基であり、Ｒ１１、Ｒ１２、Ｒ１３、Ｒ１４及びＲ１５から選ばれる３個の基がアルキル基であり、残りの２個の基が水素原子である化合物としては、２，３，４−トリメチル−１−（３−ブテニル）ベンゼン、２，３，４−トリエチル−１−（３−ブテニル）ベンゼン、２，３，５−トリメチル−１−（３−ブテニル）ベンゼン、２，３，５−トリエチル−１−（３−ブテニル）ベンゼン、２，３，６−トリメチル−１−（３−ブテニル）ベンゼン、２，３，６−トリエチル−１−（３−ブテニル）ベンゼン、２，４，５−トリメチル−１−（３−ブテニル）ベンゼン、２，４，５−トリエチル−１−（３−ブテニル）ベンゼン、２，４，６−トリメチル−１−（３−ブテニル）ベンゼン、２，４，６−トリエチル−１−（３−ブテニル）ベンゼン、３，４，５−トリメチル−１−（３−ブテニル）ベンゼン、３，４，５−トリエチル−１−（３−ブテニル）ベンゼンが挙げられる。
【００４０】
式（１）で表される化合物のうち、Ｒ１６、Ｒ１７及びＲ１８が水素原子であり、ｋが１であり、Ｒ１９がトリメチレン基であり、Ｒ１１、Ｒ１２、Ｒ１３、Ｒ１４及びＲ１５から選ばれる１個の基がアルキル基であり、残りの４個の基が水素原子である化合物としては、２−メチル−１−（４−ペンテニル）ベンゼン、２−エチル−１−（４−ペンテニル）ベンゼン、２−プロピル−１−（４−ペンテニル）ベンゼン、２−ブチル−１−（４−ペンテニル）ベンゼン、３−メチル−１−（４−ペンテニル）ベンゼン、３−エチル−１−（４−ペンテニル）ベンゼン、３−プロピル−１−（４−ペンテニル）ベンゼン、３−ブチル−１−（４−ペンテニル）ベンゼン、４−メチル−１−（４−ペンテニル）ベンゼン、４−エチル−１−（４−ペンテニル）ベンゼン、４−プロピル−１−（４−ペンテニル）ベンゼン、４−ブチル−１−（４−ペンテニル）ベンゼンが挙げられる。
【００４１】
式（１）で表される化合物のうち、Ｒ１６、Ｒ１７及びＲ１８が水素原子であり、ｋが１であり、Ｒ１９がエチレン基であり、Ｒ１１、Ｒ１２、Ｒ１３、Ｒ１４及びＲ１５から選ばれる２個の基がアルキル基であり、残りの３個の基が水素原子である化合物としては、２，３−ジメチル−１−（４−ペンテニル）ベンゼン、２，３−ジエチル−１−（４−ペンテニル）ベンゼン、２，３−ジプロピル−１−（４−ペンテニル）ベンゼン、２，３−ジブチル−１−（４−ペンテニル）ベンゼン、２，４−ジメチル−１−（４−ペンテニル）ベンゼン、２，４−ジエチル−１−（４−ペンテニル）ベンゼン、２，４−ジプロピル−１−（４−ペンテニル）ベンゼン、２，４−ジブチル−１−（４−ペンテニル）ベンゼン、２，５−ジメチル−１−（４−ペンテニル）ベンゼン、２，５−ジエチル−１−（４−ペンテニル）ベンゼン、２，５−ジプロピル−１−（４−ペンテニル）ベンゼン、２，５−ジブチル−１−（４−ペンテニル）ベンゼン、２，６−ジメチル−１−（４−ペンテニル）ベンゼン、２，６−ジエチル−１−（４−ペンテニル）ベンゼン、２，６−ジプロピル−１−（４−ペンテニル）ベンゼン、２，６−ジブチル−１−（４−ペンテニル）ベンゼン、３，４−ジメチル−１−（４−ペンテニル）ベンゼン、３，４−ジエチル−１−（４−ペンテニル）ベンゼン、３，４−ジプロピル−１−（４−ペンテニル）ベンゼン、３，４−ジブチル−１−（４−ペンテニル）ベンゼン、３，５−ジメチル−１−（４−ペンテニル）ベンゼン、３，５−ジエチル−１−（４−ペンテニル）ベンゼン、３，５−ジプロピル−１−（４−ペンテニル）ベンゼン、３，５−ジブチル−１−（４−ペンテニル）ベンゼンが挙げられる。
【００４２】
式（１）で表される化合物のうち、Ｒ１６、Ｒ１７及びＲ１８が水素原子であり、ｋが１であり、Ｒ１９がエチレン基であり、Ｒ１１、Ｒ１２、Ｒ１３、Ｒ１４及びＲ１５から選ばれる３個の基がアルキル基であり、残りの２個の基が水素原子である化合物としては、２，３，４−トリメチル−１−（４−ペンテニル）ベンゼン、２，３，４−トリエチル−１−（４−ペンテニル）ベンゼン、２，３，５−トリメチル−１−（４−ペンテニル）ベンゼン、２，３，５−トリエチル−１−（４−ペンテニル）ベンゼン、２，３，６−トリメチル−１−（４−ペンテニル）ベンゼン、２，３，６−トリエチル−１−（４−ペンテニル）ベンゼン、２，４，５−トリメチル−１−（４−ペンテニル）ベンゼン、２，４，５−トリエチル−１−（４−ペンテニル）ベンゼン、２，４，６−トリメチル−１−（４−ペンテニル）ベンゼン、２，４，６−トリエチル−１−（４−ペンテニル）ベンゼン、３，４，５−トリメチル−１−（４−ペンテニル）ベンゼン、３，４，５−トリエチル−１−（４−ペンテニル）ベンゼンが挙げられる。
【００４３】
式（１）で表される化合物のうち、Ｒ１６及びＲ１７が水素原子であり、Ｒ１８がメチル基であり、ｋが０であり、Ｒ１１、Ｒ１２、Ｒ１３、Ｒ１４及びＲ１５から選ばれる１個の基がアルキル基であり、残りの４個の基が水素原子である化合物としては、２−メチル−１−イソプロペニルベンゼン、２−エチル−１−イソプロペニルベンゼン、２−プロピル−１−イソプロペニルベンゼン、２−ブチル−１−イソプロペニルベンゼン、３−メチル−１−イソプロペニルベンゼン、３−エチル−１−イソプロペニルベンゼン、３−プロピル−１−イソプロペニルベンゼン、３−ブチル−１−イソプロペニルベンゼン、４−メチル−１−イソプロペニルベンゼン、４−エチル−１−イソプロペニルベンゼン、４−プロピル−１−イソプロペニルベンゼン、４−ブチル−１−イソプロペニルベンゼンが挙げられる。
【００４４】
式（１）で表される化合物のうち、Ｒ１６及びＲ１７が水素原子であり、Ｒ１８がビニル基であり、ｋが０であり、Ｒ１１、Ｒ１２、Ｒ１３、Ｒ１４及びＲ１５から選ばれる１個の基がアルキル基であり、残りの４個の基が水素原子である化合物としては、２−（２−メチルフェニル）−１，３−ブタジエン、２−（２−エチルフェニル）−１，３−ブタジエン、２−（２−プロピルフェニル）−１，３−ブタジエン、２−（２−ブチルフェニル）−１，３−ブタジエン、２−（３−メチルフェニル）−１，３−ブタジエン、２−（３−エチルフェニル）−１，３−ブタジエン、２−（３−プロピルフェニル）−１，３−ブタジエン、２−（３−ブチルフェニル）−１，３−ブタジエン、２−（４−メチルフェニル）−１，３−ブタジエン、２−（４−エチルフェニル）−１，３−ブタジエン、２−（４−プロピルフェニル）−１，３−ブタジエン、２−（４−ブチルフェニル）−１，３−ブタジエンが挙げられる。
【００４５】
式（１）で表される化合物のうち、Ｒ１６及びＲ１７が水素原子であり、Ｒ１８がビニル基であり、ｋが１であり、Ｒ１９がメチレン基であり、Ｒ１１、Ｒ１２、Ｒ１３、Ｒ１４及びＲ１５から選ばれる１個の基がアルキル基であり、残りの４個の基が水素原子である化合物としては、２−（２−メチルフェニル）メチル−１，３−ブタジエン、２−（２−エチルフェニル）メチル−１，３−ブタジエン、２−（２−プロピルフェニル）メチル−１，３−ブタジエン、２−（２−ブチルフェニル）メチル−１，３−ブタジエン、２−（３−メチルフェニル）メチル−１，３−ブタジエン、２−（３−エチルフェニル）メチル−１，３−ブタジエン、２−（３−プロピルフェニル）メチル−１，３−ブタジエン、２−（３−ブチルフェニル）メチル−１，３−ブタジエン、２−（４−メチルフェニル）メチル−１，３−ブタジエン、２−（４−エチルフェニル）メチル−１，３−ブタジエン、２−（４−プロピルフェニル）メチル−１，３−ブタジエン、２−（４−ブチルフェニル）メチル−１，３−ブタジエンが挙げられる。
【００４６】
式（１）で表される化合物のうち、Ｒ１６及びＲ１７が水素原子であり、Ｒ１８がビニル基であり、ｋが１であり、Ｒ１９がエチレン基であり、Ｒ１１、Ｒ１２、Ｒ１３、Ｒ１４及びＲ１５から選ばれる１個の基がアルキル基であり、残りの４個の基が水素原子である化合物としては、２−［２−（２−メチルフェニル）エチル］−１，３−ブタジエン、２−［２−（２−エチルフェニル）エチル］−１，３−ブタジエン、２−［２−（２−プロピルフェニル）エチル］−１，３−ブタジエン、２−［２−（２−ブチルフェニル）エチル］−１，３−ブタジエン、２−［２−（３−メチルフェニル）エチル］−１，３−ブタジエン、２−［２−（３−エチルフェニル）エチル］−１，３−ブタジエン、２−［２−（３−プロピルフェニル）エチル］−１，３−ブタジエン、２−［２−（３−ブチルフェニル）エチル］−１，３−ブタジエン、２−［２−（４−メチルフェニル）エチル］−１，３−ブタジエン、２−［２−（４−エチルフェニル）エチル］−１，３−ブタジエン、２−［２−（４−プロピルフェニル）エチル］−１，３−ブタジエン、２−［２−（４−ブチルフェニル）エチル］−１，３−ブタジエンが挙げられる。
【００４７】
式（１）で表される化合物のうち、Ｒ１６及びＲ１７が水素原子であり、Ｒ１８がビニル基であり、ｋが１であり、Ｒ１９がトリメチレン基であり、Ｒ１１、Ｒ１２、Ｒ１３、Ｒ１４及びＲ１５から選ばれる１個の基がアルキル基であり、残りの４個の基が水素原子である化合物としては、２−［３−（２−メチルフェニル）プロピル］−１，３−ブタジエン、２−［３−（２−エチルフェニル）プロピル］−１，３−ブタジエン、２−［３−（２−プロピルフェニル）プロピル］−１，３−ブタジエン、２−［３−（２−ブチルフェニル）プロピル］−１，３−ブタジエン、２−［３−（３−メチルフェニル）プロピル］−１，３−ブタジエン、２−［３−（３−エチルフェニル）プロピル−１，３−ブタジエン、２−［３−（３−プロピルフェニル）プロピル］−１，３−ブタジエン、２−［３−（３−ブチルフェニル）プロピル−１，３−ブタジエン、２−［３−（４−メチルフェニル）プロピル］−１，３−ブタジエン、２−［３−（４−エチルフェニル）プロピル］−１，３−ブタジエン、２−［３−（４−プロピルフェニル）プロピル］−１，３−ブタジエン、２−［３−（４−ブチルフェニル）プロピル］−１，３−ブタジエンが挙げられる。
【００４８】
式（１）で表される化合物のうち、Ｒ１６及びＲ１７が水素原子であり、Ｒ１８がフェニル基であり、ｋが０であり、Ｒ１１、Ｒ１２、Ｒ１３、Ｒ１４及びＲ１５から選ばれる１個の基がアルキル基であり、残りの４個の基が水素原子である化合物としては、１−（２−メチルフェニル）−１−フェニルエチレン、１−（２−エチルフェニル）−１−フェニルエチレン、１−（２−プロピルフェニル）−１−フェニルエチレン、１−（２−ブチルフェニル）−１−フェニルエチレン、１−（３−メチルフェニル）−１−フェニルエチレン、１−（３−エチルフェニル）−１−フェニルエチレン、１−（３−プロピルフェニル）−１−フェニルエチレン、１−（３−ブチルフェニル）−１−フェニルエチレン、１−（４−メチルフェニル）−１−フェニルエチレン、１−（４−エチルフェニル）−１−フェニルエチレン、１−（４−プロピルフェニル）−１−フェニルエチレン、１−（４−ブチルフェニル）−１−フェニルエチレンが挙げられる。
【００４９】
式（１）で表される化合物のうち、Ｒ１６及びＲ１７が水素原子であり、Ｒ１８が４−トリル基であり、ｋが０であり、Ｒ１１、Ｒ１２、Ｒ１３、Ｒ１４及びＲ１５から選ばれる１個の基がアルキル基であり、残りの４個の基が水素原子である化合物としては、１，１−ビス（４−メチルフェニル）エチレン、１，１−ビス（４−エチルフェニル）エチレン、１，１−ビス（４−プロピルフェニル）エチレン、１，１−ビス（４−ブチルフェニル）エチレンが挙げられる。
【００５０】
式（１）で表される化合物のうち、Ｒ１６がビニル基であり、Ｒ１７及びＲ１８が水素原子であり、ｋが０であり、Ｒ１１、Ｒ１２、Ｒ１３、Ｒ１４及びＲ１５から選ばれる１個の基がアルキル基であり、残りの４個の基が水素原子である化合物としては、１−（２−メチルフェニル）−１，３−ブタジエン、１−（２−エチルフェニル）−１，３−ブタジエン、１−（２−プロピルフェニル）−１，３−ブタジエン、１−（２−ブチルフェニル）−１，３−ブタジエン、１−（３−メチルフェニル）−１，３−ブタジエン、１−（３−エチルフェニル）−１，３−ブタジエン、１−（３−プロピルフェニル）−１，３−ブタジエン、１−（３−ブチルフェニル）−１，３−ブタジエン、１−（４−メチルフェニル）−１，３−ブタジエン、１−（４−エチルフェニル）−１，３−ブタジエン、１−（４−プロピルフェニル）−１，３−ブタジエン、１−（４−ブチルフェニル）−１，３−ブタジエンが挙げられる。
【００５１】
式（１）で表される化合物は、好ましくは、Ｒ１１、Ｒ１２、Ｒ１３、Ｒ１４又はＲ１５が水素原子又は炭素原子数１〜８のアルキル基であって、Ｒ１１、Ｒ１２、Ｒ１３、Ｒ１４及びＲ１５の少なくとも１つが炭素原子数１〜８のアルキル基であり、Ｒ１６、Ｒ１７及びＲ１８が水素原子であり、ｋが０である化合物である。より好ましくは、Ｒ１１、Ｒ１２、Ｒ１３、Ｒ１４又はＲ１５が水素原子又は炭素原子数１〜５のアルキル基であって、Ｒ１１、Ｒ１２、Ｒ１３、Ｒ１４及びＲ１５の少なくとも１つが、水素原子が２個以上結合した炭素原子でベンゼン環に結合している炭素原子数１〜５のアルキル基であり、Ｒ１６、Ｒ１７及びＲ１８が水素原子であり、ｋが０である化合物である。さらに好ましくは、Ｒ１１、Ｒ１２、Ｒ１３、Ｒ１４及びＲ１５から選ばれる１〜３個の基がメチル基又はエチル基であり、残りの基が水素原子であり、Ｒ１６、Ｒ１７及びＲ１８が水素原子であり、ｋが０である化合物である。特に好ましくは、Ｒ１１、Ｒ１２、Ｒ１３、Ｒ１４及びＲ１５から選ばれる１つ又は２つの基がメチル基又はエチル基であり、残りの基が水素原子であり、Ｒ１６、Ｒ１７及びＲ１８が水素原子であり、ｋが０である化合物である。
【００５２】
式（１）で表される化合物は、最も好ましくは、３−メチルスチレン、３−エチルスチレン、４−メチルスチレン、４−エチルスチレン、２，４−ジメチルスチレン、２，４−ジエチルスチレン、２，５−ジメチルスチレン、２，５−ジエチルスチレン、３，５−ジメチルスチレン又は３，５−ジエチルスチレンである。
【００５３】
２つ以上の式（１）で表される化合物を用いてもよい。
【００５４】
共役ジエン系重合体において、式（１）で表される化合物に基づく単量体単位の含有量は、共役ジエン系重合体に含まれる単量体単位の総量を１００重量％として、０．０１重量％以上１０重量％以下であり、省燃費性、グリップ性、及び引張破断強度を高めるために、好ましくは０．０２重量％以上であり、より好ましくは０．０５重量％以上であり、さらに好ましくは０．１重量％以上である。また、好ましくは５重量％以下であり、より好ましくは１重量％以下であり、さらに好ましくは０．５重量％以下である。
【００５５】
式（２）で表される化合物のうち、Ｒ２０、Ｒ２１、Ｒ２２、Ｒ２３及びＲ２４の全てが水素原子である化合物としてはスチレン、α−メチルスチレン、α−エチルスチレン、α−プロピルスチレンが挙げられる。
【００５６】
式（２）で表される化合物のうち、Ｒ２０、Ｒ２１、Ｒ２２、Ｒ２３及びＲ２４から選ばれる２以上の基が結合して、それらの基が結合している炭素原子とともに炭素原子から構成される環を形成し、残りのＲ２０、Ｒ２１、Ｒ２２、Ｒ２３及びＲ２４はそれぞれ水素原子である化合物としてはビニルナフタレン、ビニルアントラセン、ビニルインデン、ビニルフェナントレンが挙げられる。
【００５７】
上記式（２）で表される化合物として、好ましくはスチレン、α−メチルスチレン、ビニルナフタレンであり、より好ましくは、スチレンである。２以上の式（２）で表される化合物を用いてもよい。
【００５８】
共役ジエン系重合体において、式（２）で表される化合物に基づく単量体単位の含有量は、共役ジエン系重合体に含まれる単量体単位の総量を１００重量％として、好ましくは１０重量％以上であり、より好ましくは１５重量％以上である。また、好ましくは５０重量％以下であり、より好ましくは４５重量％以下である。含有量を１０重量％以上とすることによってグリップ性及び引張破断強度を高めることができる。
【００５９】
共役ジエン系重合体において、共役ジエン化合物に基づく単量体単位の含有量は、共役ジエン系重合体に含まれる単量体単位の総量を１００重量％として、好ましくは５０重量％以上であり、より好ましくは５５重量％以上である。また、好ましくは９０重量％以下であり、より好ましくは８５重量％以下である。含有量を５０重量％以上とすることによって省燃費性を高めることができる。
【００６０】
共役ジエン系重合体は、少なくとも一方の重合体鎖末端に窒素原子含有基を有していてもよい。窒素原子含有基としては、置換アミノ基、含窒素複素環基をあげることができる。
【００６１】
＜共役ジエン系重合体の製造方法＞
共役ジエン系重合体は、好ましくは共役ジエン化合物、式（１）で表される化合物及び式（２）で表される化合物を含む単量体成分を、有機金属化合物を用いて炭化水素溶媒中で重合して得られる。
【００６２】
上記炭化水素溶媒は、有機金属化合物を失活させない溶媒である。炭化水素溶媒としては、プロパン、ブタン、イソブタン、ペンタン、イソペンタン、ヘキサンなどの脂肪族炭化水素；ベンゼン、トルエン、キシレン、エチルベンゼンなどの芳香族炭化水素；シクロペンタン、シクロヘキサンなどの脂環族炭化水素をあげることができる。これらは１種類以上用いられる。
【００６３】
単量体成分の重合は、共役ジエン化合物に基づく単量体単位のビニル結合量を調整する剤、共役ジエン系重合体鎖中での共役ジエン化合物に基づく単量体単位と共役ジエン化合物以外の化合物に基づく単量体単位の分布を調整する剤（以下、総称して「調整剤」と記す。）の存在下で行ってもよい。調整剤としては、エーテル化合物、第三級アミン、ホスフィン化合物、アルカリ金属アルコキシド、アルカリ金属フェノキシドをあげることができる。エーテル化合物としては、テトラヒドロフラン、テトラヒドロピラン、１，４−ジオキサンなどの環状のエーテル；ジエチルエーテル、ジブチルエーテルなどの脂肪族モノエーテル；エチレングリコールジメチルエーテル、エチレングリコールジエチルエーテル、エチレングリコールジブチルエーテルなどの脂肪族ジエーテル；ジエチレングリコールジエチルエーテル、ジエチレングリコールジブチルエーテルなどの脂肪族トリエーテル；ジフェニルエーテル、アニソールなどの芳香族エーテルをあげることができる。第三級アミンとしては、トリエチルアミン、トリプロピルアミン、トリブチルアミン、１，１，２，２−テトラメチルエチレンジアミン、Ｎ，Ｎ−ジエチルアニリン、ピリジン、キノリンなどをあげることができる。ホスフィン化合物として、トリメチルホスフィン、トリエチルホスフィン、トリフェニルホスフィンなどをあげることができる。アルカリ金属アルコキシドとしては、ナトリウム−ｔｅｒｔ−ブトキシド、カリウム−ｔｅｒｔ−ブトキシド、ナトリウム−ｔｅｒｔ−ペントキシド、カリウム−ｔｅｒｔ−ペントキシドをあげることができる。アルカリ金属フェノキシドとしては、ナトリウムフェノキシド、カリウムフェノキシドをあげることができる。２つ以上の調整剤を用いてもよい。
【００６４】
単量体成分の重合における式（１）で表される化合物の使用量は、省燃費性、グリップ性、及び引張破断強度を高めるために、重合における単量体成分の総使用量を１００重量％として、０．０１重量％以上であり、好ましくは０．０２重量％以上であり、さらに好ましくは０．０５重量％以上であり、よりさらに好ましくは０．１重量％以上である。また、１０重量％以下であり、好ましくは５重量％以下であり、さらに好ましくは１重量％以下であり、さらに好ましくは０．５重量％以下である。
【００６５】
単量体成分を重合して共役ジエン系重合体を得るために使用する有機金属化合物としては、有機リチウム化合物、有機ナトリウム化合物、有機カリウム化合物、有機ルビジウム化合物、有機セシウム化合物などの有機アルカリ金属化合物をあげることができる。有機リチウム化合物としては、ヒドロカルビルリチウム化合物、ヒドロカルビレンジリチウム化合物をあげることができる。有機ナトリウム化合物としては、ナトリウムナフタレニド、ナトリウムビフェニリドをあげることができる。有機カリウム化合物としては、カリウムナフタレニドをあげることができる。
【００６６】
ヒドロカルビルリチウム化合物としては、メチルリチウム、エチルリチウム、プロピルリチウム、イソプロピルリチウム、ｎ−ブチルリチウム、イソブチルリチウム、ｓｅｃ−ブチルリチウム、ｔｅｒｔ−ブチルリチウム、ｔｅｒｔ−オクチルリチウム、ｎ−デシルリチウムなどのアルキルリチウム化合物；フェニルリチウム、２−ナフチルリチウム、２−ブチルフェニルリチウムなどのアリールリチウム化合物；４−フェニルブチルリチウムなどのアリールアルキルリチウム化合物；シクロペンチルリチウム、シクロヘキシルリチウムなどのシクロアルキルリチウム化合物をあげることができる。ヒドロカルビルリチウム化合物として好ましくは、アルキルリチウム化合物であり、より好ましくは、ｎ−ブチルリチウム、ｓｅｃ−ブチルリチウムである。
【００６７】
ヒドロカルビレンジリチウム化合物としては、１，４−ジリチオ−２−ブテン、１，３−ビス（１−リチオ−１，３−ジメチルペンチル）ベンゼンなどをあげることができる。
【００６８】
単量体成分の重合に使用する有機金属化合物の使用量は、重合において使用される単量体成分１００ｇあたり、好ましくは０．０１ｍｍｏｌ〜１５ｍｍｏｌである。
【００６９】
単量体成分の重合においては、各単量体成分を、複数回に分けて供給してもよく、一度に一気に供給してもよい。また、各単量体を、異なる時機に重合反応器に供給してもよく、同時に供給してもよい。
【００７０】
単量体成分の重合において式（１）で表される化合物を供給する方法として、次の方法が挙げられる。使用する式（１）で表される化合物を１００重量％として、重合進行度が１５％を超える前に式（１）で表される化合物の１０重量％以上４０重量％以下を炭化水素溶媒中に供給し、重合進行度が３０％を超える前に式（１）で表される化合物の４０重量％以上７０重量％以下を炭化水素溶媒中に供給し、重合進行度が９０％を超える前に式（１）で表される化合物の７０重量％以上１００重量％以下を炭化水素溶媒中に供給する方法である。前記方法により得られた共役ジエン系重合体を用いることで、グリップ性にも優れ、引張破断伸びにおいても十分に満足できる共役ジエン系重合体組成物を得ることができる。（本明細書においては、重合進行度は、ある時点での共役ジエン系重合体の重量平均分子量の、最終的に得られる共役ジエン系重合体の重量平均分子量に対する割合と定義する。）
【００７１】
単量体成分の重合においては、重合温度は通常２５℃以上であり、好ましくは３５℃以上であり、さらに好ましくは５０℃以上である。また、通常１００℃以下であり、好ましくは９０℃以下であり、さらに好ましくは８０℃以下である。重合時間は、通常１０分以上５時間以下である。
【００７２】
共役ジエン系重合体は、カップリング剤によりカップリングされた重合体であってもよい。カップリングされた重合体は、通常は共役ジエン化合物、式（１）で表される化合物及び式（２）で表される化合物を含む単量体成分を重合した重合溶液に、カップリング剤を添加して反応させて得られる。カップリング剤の添加は、通常は窒素原子含有基を有する変性剤を重合溶液に添加する前に行うことが好ましい。カップリング剤としては、下記式（４）で表される化合物をあげることができる。
【００７３】
Ｒ３１ａＭＬ４−ａ            （４）
（式中、Ｒ３１はアルキル基、アルケニル基、シクロアルケニル基又はアリール基を表し、Ｍはケイ素原子又はスズ原子を表し、Ｌはハロゲン原子又はヒドロカルビルオキシ基を表し、ａは０〜２の整数を表す。）
【００７４】
上記式（４）で表されるカップリング剤としては、四塩化ケイ素、メチルトリクロロシラン、ジメチルジクロロシラン、四塩化スズ、メチルトリクロロスズ、ジメチルジクロロスズ、テトラメトキシシラン、メチルトリメトキシシラン、ジメトキシジメチルシラン、メチルトリエトキシシラン、エチルトリメトキシシラン、ジメトキシジエチルシラン、ジエトキシジメチルシラン、テトラエトキシシラン、エチルトリエトキシシラン、ジエトキシジエチルシランなどをあげることができる。
【００７５】
カップリング剤の添加量は、重合に使用した有機金属化合物１ｍｏｌ当たり、好ましくは０．０３ｍｏｌ以上であり、より好ましくは０．０５ｍｏｌ以上である。また、好ましくは０．４ｍｏｌ以下であり、より好ましくは０．３ｍｏｌ以下である。
【００７６】
共役ジエン系重合体は、重合体鎖の活性末端がアルコールなどで不活性化されていてもよい。不活性化する方法としては、例えば、共役ジエン系化合物、式（１）で表される化合物及び式（２）で表される化合物を含有する単量体成分を重合した重合溶液に、アルコールを添加する方法をあげることができる。アルコールとしては、メタノール、１−ブタノールなどを用いることができる。
【００７７】
重合溶液から共役ジエン系重合体を回収する場合、重合溶液に凝固剤を添加する方法、重合溶液にスチームを添加する方法など、公知の方法により共役ジエン系重合体を重合溶液から回収することができる。回収した共役ジエン系重合体は、バンドドライヤーや押出型ドライヤーなどの公知の乾燥機で乾燥してもよい。
【００７８】
また、炭化水素溶媒中での重合により得られた共役ジエン系重合体は、重合溶液の状態で、後述する有機金属化合物との反応工程に供してもよい。
【００７９】
＜共役ジエン系重合体と有機金属化合物との反応＞
本発明の変性共役ジエン系重合体は、共役ジエン系重合体と有機金属化合物とを反応させ、得られた生成物に、窒素原子とカルボニル基とを含有する化合物を反応させることにより得られる。
【００８０】
共役ジエン系重合体と有機金属化合物との反応は、好ましくは炭化水素溶媒中で行われる。炭化水素溶媒としては、重合において使用する炭化水素溶媒として例示した上記の炭化水素溶媒を用いることができる。
【００８１】
共役ジエン系重合体を炭化水素溶媒に溶解し、得られた溶液に有機金属化合物を添加して、共役ジエン系重合体と有機金属化合物とを反応させることができる。炭化水素溶媒中での重合により得られた共役ジエン系重合体を重合溶液の状態で用いる場合、重合溶液に有機金属化合物を添加して、共役ジエン系重合体と有機金属化合物とを反応させてもよい。
【００８２】
共役ジエン系重合体と反応させる有機金属化合物としては、有機リチウム化合物、有機ナトリウム化合物、有機カリウム化合物などの有機アルカリ金属化合物をあげることができる。有機リチウム化合物としては、ヒドロカルビルリチウム化合物をあげることができる。有機ナトリウム化合物としては、ナトリウムナフタレニド、ナトリウムビフェニリドをあげることができる。有機カリウム化合物としては、カリウムナフタレニドをあげることができる。
【００８３】
ヒドロカルビルリチウム化合物としては、エチルリチウム、プロピルリチウム、イソプロピルリチウム、ｎ−ブチルリチウム、イソブチルリチウム、ｓｅｃ−ブチルリチウム、ｔｅｒｔ−ブチルリチウム、ｔｅｒｔ−オクチルリチウム、ｎ−デシルリチウムなどのアルキルリチウム化合物；フェニルリチウム、２−ナフチルリチウム、２−ブチルフェニルリチウムなどのアリールリチウム化合物；４−フェニルブチルリチウムなどのアリールアルキルリチウム化合物；シクロペンチルリチウム、シクロヘキシルリチウムなどのシクロアルキルリチウム化合物をあげることができる。ヒドロカルビルリチウム化合物として好ましくは、アルキルリチウム化合物であり、より好ましくは、ｎ−ブチルリチウム、ｓｅｃ−ブチルリチウムであり、さらに好ましくは、ｓｅｃ−ブチルリチウムである。
【００８４】
共役ジエン系重合体と反応させる有機金属化合物は、重合において使用した有機金属化合物と同じであってもよく、異なっていてもよい。
【００８５】
共役ジエン系重合体と有機金属化合物とを反応させる工程において、有機金属化合物の添加量は、共役ジエン系重合体１００ｇあたり、好ましくは２０ｍｍｏｌ以下であり、より好ましくは８ｍｍｏｌ以下である。また、好ましくは０．５ｍｍｏｌ以上である。
【００８６】
共役ジエン系重合体と有機金属化合物との反応は、好ましくはエーテル化合物、第三級アミン、ホスフィン化合物、アルカリ金属アルコキシド、及びアルカリ金属フェノキシドからなる化合物群から選択される１種類以上の化合物（以下、化合物（Ｘ）と記すこともある。）の存在下において行われ、より好ましくは第三級アミンの存在下において行われる。エーテル化合物としては、テトラヒドロフラン、テトラヒドロピラン、１，４−ジオキサンなどの環状のエーテル；ジエチルエーテル、ジブチルエーテルなどの脂肪族モノエーテル；エチレングリコールジメチルエーテル、エチレングリコールジエチルエーテル、エチレングリコールジブチルエーテルなどの脂肪族ジエーテル；ジエチレングリコールジエチルエーテル、ジエチレングリコールジブチルエーテルなどの脂肪族トリエーテル；ジフェニルエーテル、アニソールなどの芳香族エーテルをあげることができる。エーテル化合物として好ましくは環状エーテル又は脂肪族ジエーテルであり、より好ましくはテトラヒドロフラン又はエチレングリコールジエチルエーテルである。第三級アミンとしては、トリエチルアミン、トリプロピルアミン、トリブチルアミン、１，１，２，２−テトラメチルエチレンジアミン、Ｎ，Ｎ−ジエチルアニリン、Ｎ，Ｎ，Ｎ’，Ｎ”，Ｎ”−ペンタメチルジエチレントリアミン、１，１，４，７，１０，１０−ヘキサメチルトリエチレンテトラミン、（−）−スパルテイン、ピリジン、キノリンなどをあげることができる。第三級アミンとして好ましくは１，１，２，２−テトラメチルエチレンジアミンである。ホスフィン化合物として、トリメチルホスフィン、トリエチルホスフィン、トリフェニルホスフィンをあげることができる。アルカリ金属アルコキシドとしては、ナトリウム−ｔｅｒｔ−ブトキシド、カリウム−ｔｅｒｔ−ブトキシド、ナトリウム−ｔｅｒｔ−ペントキシド、カリウム−ｔｅｒｔ−ペントキシドをあげることができる。アルカリ金属フェノキシドとしては、ナトリウムフェノキシド、カリウムフェノキシドをあげることができる。化合物（Ｘ）の添加量は、有機金属化合物１ｍｏｌあたり、好ましくは０．１ｍｏｌ以上１０ｍｏｌ以下である。
【００８７】
化合物（Ｘ）は、予め有機金属化合物と混合してから、共役ジエン系重合体溶液に添加してもよく、また、化合物（Ｘ）と有機金属化合物とを逐次的に共役ジエン系重合体溶液に添加してもよい。
【００８８】
共役ジエン系重合体と有機金属化合物を反応させる温度は、好ましくは４０℃以上であり、より好ましくは５０℃以上である。また、好ましくは９０℃以下であり、より好ましくは８０℃以下である。
【００８９】
共役ジエン系重合体と有機金属化合物とを反応させる時間は、好ましくは１０秒以上であり、より好ましくは１分以上である。また、好ましくは１５０分以下であり、より好ましくは５０分以下である。
【００９０】
＜窒素原子とカルボニル基とを含有する化合物との反応＞
共役ジエン系重合体と有機金属化合物とを反応させて得られた生成物に、窒素原子とカルボニル基とを含有する化合物を反応させる。
【００９１】
当該生成物と窒素原子とカルボニル基とを含有する化合物との反応は、好ましくは炭化水素溶媒中で行われる。炭化水素溶媒としては、重合において使用する炭化水素溶媒として例示した上記の炭化水素溶媒を用いることができる。
【００９２】
当該生成物と窒素原子とカルボニル基とを含有する化合物との反応は、好ましくは共役ジエン系重合体と有機金属化合物との生成物を含む溶液に、窒素原子とカルボニル基とを含有する化合物を添加して、共役ジエン系重合体と有機金属化合物との生成物と窒素原子とカルボニル基とを含有する化合物とを反応させる。
【００９３】
窒素原子とカルボニル基とを含有する化合物として好適なものとして、下記式（３）で表される化合物をあげることができる。
【化５】
2014080600.tif 000006
（Ｒ３１とＲ３２とが結合して窒素原子及び／又は酸素原子を有していてもよいヒドロカルビレン基を形成してもよく、Ｒ３１とＲ３４とが結合して窒素原子及び／又は酸素原子を有していてもよいヒドロカルビレン基を形成してもよい。又は、Ｒ３１及びＲ３２は、それぞれ独立して、置換基を有してもよいヒドロカルビル基であり、Ｒ３４は、置換基を有してもよいヒドロカルビル基、又は水素原子を表す。Ｒ３３は、２価基を表し、ｐは、０又は１を表す。）
【００９４】
式（３）において、Ｒ３１、Ｒ３２、Ｒ３３の置換基を有してもよいヒドロカルビル基は、ヒドロカルビル基又は置換ヒドロカルビル基である。置換ヒドロカルビル基としては、置換基がヒドロカルビルオキシ基である置換ヒドロカルビル基、置換基が置換アミノ基である置換ヒドロカルビル基をあげることができる。ヒドロカルビル基としては、メチル基、エチル基、ｎ−プロピル基、イソプロピル基、ｎ−ブチル基などのアルキル基；ビニル基、アリル基、イソプロペニル基などのアルケニル基；フェニル基などのアリール基をあげることができる。置換基がヒドロカルビルオキシ基である置換ヒドロカルビル基としては、メトキシメチル基、エトキシメチル基、エトキシエチル基などのヒドロカルビルオキシアルキル基をあげることができる。置換基が置換アミノ基である置換ヒドロカルビル基としては、２−（Ｎ，Ｎ−ジメチルアミノ）エチル基、２−（Ｎ，Ｎ−ジエチルアミノ）エチル基、３−（Ｎ，Ｎ−ジメチルアミノ）プロピル基、３−（Ｎ，Ｎ−ジエチルアミノ）プロピル基などの（Ｎ，Ｎ−ジアルキルアミノ）アルキル基；４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、３−（Ｎ，Ｎ−ジエチルアミノ）フェニル基などの（Ｎ，Ｎ−ジアルキルアミノ）アリール基；４−（Ｎ，Ｎ−ジメチルアミノ）メチルフェニル基、４−（Ｎ，Ｎ−ジメチルアミノ）エチルフェニル基などの（Ｎ，Ｎ−ジアルキルアミノ）アルキルアリール基；３−ピロリジノプロピル基、３−ピペリジノプロピル基、３−イミダゾリルプロピル基などの環状アミノ基含有アルキル基；４−ピロリジノフェニル基、４−ピペリジノフェニル基、４−イミダゾリルフェニル基などの環状アミノ基含有アリール基；４−ピロリジノエチルフェニル基、４−ピペリジノエチルフェニル基、４−イミダゾリルエチルフェニル基などの環状アミノ基含有アルキルアリール基をあげることができる。
【００９５】
式（３）において、Ｒ３１とＲ３２とが結合して形成される窒素原子及び／又は酸素原子を有していてもよいヒドロカルビレン基、及びＲ３１とＲ３４とが結合して形成される窒素原子及び／又は酸素原子を有していてもよいヒドロカルビレン基は、ヒドロカルビレン基、又は窒素原子及び／又は酸素原子含有ヒドロカルビレン基である。窒素原子及び／又は酸素原子含有ヒドロカルビレン基としては、窒素原子含有ヒドロカルビレン基、酸素原子含有ヒドロカルビレン基、窒素原子及び酸素原子含有ヒドロカルビレン基をあげることができる。ヒドロカルビレン基としては、アルカンジイル基、アルケンジイル基、アリーレン基をあげることができる。アルカンジイル基としては、トリメチレン基、テトラメチレン基、ペンタメチレン基、ヘキサメチレン基などのポリメチレン基；２，２，４−トリメチルへキサン−１，６−ジイル基をあげることができる。アルケンジイル基としては、ペンタン−２−エン−１，５−ジイル基をあげることができる。アリーレン基としては、１，４−フェニレン基をあげることができる。窒素原子含有ヒドロカルビレン基としては、−ＣＨ＝Ｎ−ＣＨ＝ＣＨ−で表される基、−ＣＨ＝Ｎ−ＣＨ２−ＣＨ２−で表される基をあげることができる。酸素原子含有ヒドロカルビレン基としては、−（ＣＨ２）ｓ−Ｏ−（ＣＨ２）ｔ−で表される基（ｓ、ｔは１以上の整数を表す。）をあげることができる。
【００９６】
式（３）において、Ｒ３３の２価基としては、ヒドロカルビレン基、窒素原子含有ヒドロカルビレン基、酸素原子含有ヒドロカルビレン基、ヒドロカルビレン基と酸素原子とが結合した基、ヒドロカルビンレン基と−ＮＲ３５−で表される基（Ｒ３５はヒドロカルビル基又は水素原子を表す。）とが結合した基をあげることができる。ヒドロカルビレン基としては、アルカンジイル基、アルケンジイル基、アリーレン基をあげることができる。アルカンジイル基としては、トリメチレン基、テトラメチレン基、ペンタメチレン基、ヘキサメチレン基などのポリメチレン基；２，２，４−トリメチルへキサン−１，６−ジイル基をあげることができる。アルケンジイル基としては、ペンタン−２−エン−１，５−ジイル基をあげることができる。アリーレン基としては、１，４−フェニレン基をあげることができる。窒素原子含有ヒドロカルビレン基としては、−ＣＨ＝Ｎ−ＣＨ＝ＣＨ−で表される基、−ＣＨ＝Ｎ−ＣＨ２−ＣＨ２−で表される基をあげることができる。酸素原子含有ヒドロカルビレン基としては、−（ＣＨ２）ｓ−Ｏ−（ＣＨ２）ｔ−で表される基（ｓ、ｔは１以上の整数を表す。）をあげることができる。ヒドロカルビレン基と酸素原子とが結合した基としては、−（ＣＨ２）ｒ−Ｏ−で表される基（ｒは１以上の整数を表す。）をあげることができる。ヒドロカルビンレン基と−ＮＲ３５−で表される基（Ｒ３５はヒドロカルビル基又は水素原子を表す。）とが結合した基としては、−（ＣＨ２）ｑ−ＮＲ３５−で表される基（Ｒ３５は炭素原子数１〜６のヒドロカルビル基、又は水素原子を表し、ｑは１以上の整数を表す。）をあげることができる。
【００９７】
式（３）で表される好ましい化合物として、ｐが０であり、Ｒ３４が置換基を有してもよいヒドロカルビル基又は水素原子である（３−Ａ）で表される化合物をあげることができる。
【化６】
2014080600.tif 000007
（Ｒ３１とＲ３２とが結合して窒素原子及び／又は酸素原子を有していてもよいヒドロカルビレン基を形成してもよい。又は、Ｒ３１及びＲ３２は、それぞれ独立して、置換基を有してもよいヒドロカルビル基であり、Ｒ３４は、置換基を有してもよいヒドロカルビル基、又は水素原子を表す。）
【００９８】
式（３−Ａ）において、Ｒ３１、Ｒ３２、Ｒ３４の置換基を有してもよいヒドロカルビル基、Ｒ３１とＲ３２とが結合して形成される窒素原子及び／又は酸素原子を有していてもよいヒドロカルビレン基の説明及び例示は、式（３）の説明において述べたものと同じである。
【００９９】
式（３−Ａ）において、Ｒ３１は、好ましくは炭素原子数１〜１０のヒドロカルビル基であるか、Ｒ３２と結合して炭素原子数３〜１０のヒドロカルビレン基を形成する基又は炭素原子数３〜１０の窒素原子含有ヒドロカルビレン基を形成する基である。より好ましくは、炭素原子数１〜１０のアルキル基又は炭素原子数６〜１０のアリール基であるか、Ｒ３２と結合して炭素原子数３〜１０のポリメチレン基を形成する基、−ＣＨ＝Ｎ−ＣＨ＝ＣＨ−で表される基を形成する基又は−ＣＨ＝Ｎ−ＣＨ２−ＣＨ２−で表される基を形成する基である。さらに好ましくは、炭素原子数１〜６のアルキル基である。特に好ましくは、メチル基又はエチル基である。
【０１００】
式（３−Ａ）において、Ｒ３２は、好ましくは炭素原子数１〜１０のヒドロカルビル基であるか、Ｒ３１と結合して炭素原子数３〜１０のヒドロカルビレン基又は炭素原子数３〜１０の窒素原子含有ヒドロカルビレン基である。より好ましくは、炭素原子数１〜１０のアルキル基又は炭素原子数６〜１０のアリール基であるか、Ｒ３１と結合して炭素原子数３〜１０のポリメチレン基、−ＣＨ＝Ｎ−ＣＨ＝ＣＨ−で表される基を形成する基又は−ＣＨ＝Ｎ−ＣＨ２−ＣＨ２−で表される基を形成する基である。さらに好ましくは、炭素原子数１〜６のアルキル基である。特に好ましくは、メチル基又はエチル基である。
【０１０１】
式（３−Ａ）において、Ｒ３４は好ましくはヒドロカルビル基又は水素原子であり、より好ましくは炭素原子数１〜１０のヒドロカルビル基又は水素原子であり、さらに好ましくは炭素原子数１〜６のアルキル基、炭素原子数２〜６のアルケニル基又は水素原子であり、特に好ましくは、水素原子、メチル基、エチル基又はビニル基である。
【０１０２】
式（３−Ａ）により表される化合物のうち、Ｒ３４がヒドロカルビル基である化合物としては、Ｎ，Ｎ−ジメチルアセトアミド、Ｎ，Ｎ−ジエチルアセトアミド、Ｎ−メチル−Ｎ−エチルアセトアミドなどのＮ，Ｎ−ジヒドロカルビルアセトアミド；Ｎ−ジメチルアクリルアミド、Ｎ，Ｎ−ジエチルアクリルアミド、Ｎ−メチル−Ｎ−エチルアクリルアミドなどのＮ，Ｎ−ジヒドロカルビルアクリルアミド；Ｎ，Ｎ−ジメチルメタクリルアミド、Ｎ，Ｎ−ジエチルメタクリルアミド、Ｎ−メチル−Ｎ−エチルメタクリルアミドなどのＮ，Ｎ−ジヒドロカルビルメタクリルアミドをあげることができる。
【０１０３】
式（３−Ａ）により表される化合物のうち、Ｒ３４が水素原子である化合物としては、Ｎ，Ｎ−ジメチルホルムアミド、Ｎ，Ｎ−ジメチルホルムアミド、Ｎ−メチル−Ｎ−エチルホルムアミドなどのＮ，Ｎ−ジヒドロカルビルホルムアミドをあげることができる。
【０１０４】
式（３）で表される好ましい化合物として、ｐが０であり、Ｒ３３がＲ３１と結合して２価基となっている（３−Ｂ）で表される化合物をあげることができる。
【化７】
2014080600.tif 000008
（Ｒ３２は置換基を有してもよいヒドロカルビル基を表し、Ｒ３６はヒドロカルビレン基又はヒドロカルビレン基と−ＮＲ３５−で表される基とが結合した基を表し、Ｒ３５はヒドロカルビル基又は水素原子を表す。）
【０１０５】
式（３−Ｂ）において、Ｒ３２の置換基を有してもよいヒドロカルビル基の説明及び例示は、式（３）の説明において述べたものと同じである。
【０１０６】
式（３−Ｂ）において、Ｒ３６のヒドロカルビレン基としては、アルカンジイル基、アルケンジイル基、アリーレン基をあげることができる。アルカンジイル基としては、トリメチレン基、テトラメチレン基、ペンタメチレン基、ヘキサメチレン基などのポリメチレン基；２，２，６−トリメチルへキサン−１，６−ジイル基をあげることができる。アルケンジイル基としては、ペンタン−２−エン−１，５−ジイル基をあげることができる。アリーレン基としては、１，４−フェニレン基をあげることができる。Ｒ３６の、ヒドロカルビンレン基と−ＮＲ３５−で表される基（Ｒ３５はヒドロカルビル基又は水素原子を表す。）とが結合した基としては、−（ＣＨ２）ｑ−ＮＲ３５−で表される基（Ｒ３５はヒドロカルビル基又は水素原子を表し、ｑは１以上の整数を表す。）をあげることができる。
【０１０７】
式（３−Ｂ）において、Ｒ３２は好ましくは炭素原子数１〜１０のヒドロカルビル基であり、より好ましくは炭素原子数１〜１０のアルキル基又は炭素原子数６〜１０のアリール基であり、さらに好ましくは炭素原子数１〜６のアルキル基又はフェニル基であり、特に好ましくはメチル基、エチル基、フェニル基である。
【０１０８】
式（３−Ｂ）において、Ｒ３６は好ましくは炭素原子数１〜１０のヒドロカルビレン基、又は、炭素原子数１〜１０のヒドロカルビンレン基と−ＮＲ３５−で表される基（Ｒ３５は炭素原子数１〜１０のヒドロカルビル基又は水素原子を表す。）とが結合した基であり、より好ましくは炭素原子数３〜６のポリメチレン基又は−（ＣＨ２）ｑ−ＮＲ３５−で表される基（Ｒ３５は炭素原子数１〜１０のヒドロカルビル基を表し、ｑは２〜５の整数を表す。）であり、さらに好ましくはトリメチレン基、テトラメチレン基、ペンタメチレン基、又は−（ＣＨ２）２−Ｎ（ＣＨ３）−で表される基である。
【０１０９】
式（３−Ｂ）で表される化合物のうち、Ｒ３６がヒドロカルビレン基であるものとしては、Ｎ−メチル−β−プロピオラクタム、Ｎ−フェニル−β−プロピオラクタムなどのＮ−ヒドロカルビル−β−プロピオラクタム；Ｎ−メチル−２−ピロリドン、Ｎ−ビニル−２−ピロリドン、Ｎ−フェニル−２−ピロリドン、Ｎ−ｔｅｒｔ−ブチル−２−ピロリドン、Ｎ−メチル−５−メチル−２−ピロリドンなどのＮ−ヒドロカルビル−２−ピロリドン；Ｎ−メチル−２−ピペリドン、Ｎ−ビニル−２−ピペリドン、Ｎ−フェニル−２−ピペリドンなどのＮ−ヒドロカルビル−２−ピペリドン；Ｎ−メチル−ε−カプロラクタム、Ｎ−フェニル−ε−カプロラクタムなどのＮ−ヒドロカルビル−ε−カプロラクタム；Ｎ−メチル−ω−ラウリロラクタム、Ｎ−ビニル−ω−ラウリロラクタムなどのＮ−ヒドロカルビル−ω−ラウリロラクタムをあげることができ、中でもＮ−フェニル−２−ピロリドン、Ｎ−メチル−ε−カプロラクタムが好ましい。
【０１１０】
式（３−Ｂ）で表される化合物のうち、Ｒ３６がヒドロカルビレン基と−ＮＲ３５−で表される基（Ｒ３５はヒドロカルビル基又は水素原子を表す。）とが結合した基である化合物としては、１，３−ジメチル−２−イミダゾリジノン、１，３−ジエチル−２−イミダゾリジノン、１，３−ジビニル−２−イミダゾリジノン、１−メチル−３−エチル−２−イミダゾリジノンなどの１，３−ジヒドロカルビル−２−イミダゾリジノンをあげることができ、中でも１，３−ジメチル−２−イミダゾリジノンが好ましい。
【０１１１】
式（３）で表される好ましい化合物として、ｐが１であり、Ｒ３３がヒドロカルビレン基である下記式（３−Ｃ）で表される化合物をあげることができる。
【化８】
2014080600.tif 000009
（Ｒ３１とＲ３２が結合して窒素原子及び／又は酸素原子を有していてもよいヒドロカルビレン基を形成してもよい。又は、Ｒ３１は置換基を有してもよいヒドロカルビル基を表し、Ｒ３２は置換基を有してもよいヒドロカルビル基を表す。Ｒ３３はヒドロカルビレン基を表し、Ｒ３４は置換基を有してもよいヒドロカルビル基を表す。）
【０１１２】
式（３−Ｃ）において、Ｒ３１、Ｒ３２、Ｒ３４の置換基を有してもよいヒドロカルビル基、Ｒ２１とＲ２２とが結合して形成される窒素原子及び／又は酸素原子を有していてもよいヒドロカルビレン基、Ｒ３３のヒドロカルビレン基の説明及び例示は、式（３）の説明において述べたものと同じである。
【０１１３】
式（３−Ｃ）において、Ｒ３３は好ましくは炭素原子数１〜１０のヒドロカルビレン基であり、より好ましくは炭素原子数１〜１０のアルカンジイル基又は炭素原子数６〜１０のアリーレン基であり、さらに好ましくはメチレン基、炭素原子数２〜６のポリメチレン基、又はフェニレン基であり、特に好ましくはエチレン基、トリメチレン基、１，４−フェニレン基である。
【０１１４】
式（３−Ｃ）において、Ｒ３４は好ましくは炭素原子数１〜１０のヒドロカルビル基、又は置換基がジアルキルアミノ基である炭素原子数１〜１０の置換ヒドロカルビル基であり、より好ましくは炭素原子数１〜６のアルキル基、炭素原子数１〜６のアリール基、炭素原子数１〜６のジアルキルアミノアルキル基、又は炭素原子数１〜６のジアルキルアミノアリール基であり、さらに好ましくはメチル基、エチル基、フェニル基、３−ジメチルアミノエチル基、４−ジエチルアミノフェニル基である。
【０１１５】
式（３−Ｃ）において、Ｒ３１は好ましくは炭素原子数１〜１０のヒドロカルビル基であるか、Ｒ３２と結合して炭素原子数３〜１０のヒドロカルビレン基を形成する基、又は炭素原子数３〜１０の窒素原子含有ヒドロカルビレン基を形成する基であり、より好ましくは炭素原子数１〜１０のアルキル基又は炭素原子数６〜１０のアリール基であるか、Ｒ３２と結合して炭素原子数３〜１０のアルカンジイル基、−ＣＨ＝Ｎ−ＣＨ＝ＣＨ−で表される基、−ＣＨ＝Ｎ−ＣＨ２−ＣＨ２−で表される基、−（ＣＨ２）２−Ｏ−（ＣＨ２）２−で表される基であり、さらに好ましくは炭素原子数１〜６のアルキル基であるか、Ｒ３２と結合して炭素原子数３〜６のポリメチレン基、−ＣＨ＝Ｎ−ＣＨ＝ＣＨ−で表される基、−ＣＨ＝Ｎ−ＣＨ２−ＣＨ２−で表される基であり、特に好ましくはメチル基、エチル基であるか、Ｒ３２と結合してテトラメチレン基を形成する基、ヘキサメチレン基を形成する基、−ＣＨ＝Ｎ−ＣＨ＝ＣＨ−で表される基である。
【０１１６】
式（３−Ｃ）において、Ｒ３２は好ましくは炭素原子数１〜１０のヒドロカルビル基であるか、Ｒ３１と結合して炭素原子数３〜１０のヒドロカルビレン基、又は炭素原子数３〜１０の窒素原子含有ヒドロカルビレン基であり、より好ましくは炭素原子数１〜１０のアルキル基又は炭素原子数６〜１０のアリール基であるか、Ｒ３１と結合して炭素原子数３〜１０のアルカンジイル基、−ＣＨ＝Ｎ−ＣＨ＝ＣＨ−で表される基、−ＣＨ＝Ｎ−ＣＨ２−ＣＨ２−で表される基、−（ＣＨ２）２−Ｏ−（ＣＨ２）２−で表される基であり、さらに好ましくは炭素原子数１〜６のアルキル基であるか、Ｒ３１と結合して炭素原子数３〜６のポリメチレン基、−ＣＨ＝Ｎ−ＣＨ＝ＣＨ−で表される基、−ＣＨ＝Ｎ−ＣＨ２−ＣＨ２−で示される基であり、特に好ましくはメチル基、エチル基であるか、Ｒ３１と結合してテトラメチレン基を形成する基、ヘキサメチレン基を形成する基、−ＣＨ＝Ｎ−ＣＨ＝ＣＨ−で表される基である。
【０１１７】
式（３−Ｃ）で表される化合物のうち、Ｒ３４がヒドロカルビル基である化合物としては、４−（Ｎ，Ｎ−ジメチルアミノ）アセトフェノン、４−Ｎ−メチル−Ｎ−エチルアミノアセトフェノン、４−Ｎ，Ｎ−ジエチルアミノアセトフェノンなどの４−Ｎ，Ｎ−ジヒドロカルビルアミノアセトフェノン；４’−（イミダゾール−１−イル）アセトフェノン、４−ピラゾリルアセトフェノン等の４−環状アミノアセトフェノン化合物などをあげることができ、中でも４−環状アミノアセトフェノン化合物が好ましく、４’−（イミダゾール−１−イル）アセトフェノンがより好ましい。
【０１１８】
式（３−Ｃ）で表される化合物のうち、Ｒ２４が置換ヒドロカルビル基である化合物としては、１，７−ビス（メチルエチルアミノ）−４−ヘプタノン、１，３−ビス（ジフェニルアミノ）−２−プロパノンなどのビス（ジヒドロカルビルアミノアルキル）ケトン；４−Ｎ，Ｎ−ジメチルアミノベンゾフェノン、４−Ｎ，Ｎ−ジ−ｔ−ブチルアミノベンゾフェノン、４−Ｎ，Ｎ−ジフェニルアミノベンゾフェノンなどの４−（ジヒドロカルビルアミノ）ベンゾフェノン；４，４’−ビス（ジメチルアミノ）ベンゾフェノン、４，４’−ビス（ジエチルアミノ）ベンゾフェノン、４，４’−ビス（ジフェニルアミノ）ベンゾフェノンなどの４，４’−ビス（ジヒドロカルビルアミノ）ベンゾフェノンをあげることができ、中でも４，４’−ビス（ジヒドロカルビルアミノ）ベンゾフェノンが好ましく、４，４’−ビス（ジエチルアミノ）ベンゾフェノンがより好ましい。
【０１１９】
式（３）で表される好ましい化合物として、ｐが１であり、Ｒ３３がヒドロカルビレン基と酸素原子とが結合した基、又はヒドロカルビレン基と−ＮＲ３５−で表される基（Ｒ３５はヒドロカルビル基又は水素原子を表す。）とが結合した基である下記式（３−Ｄ）で表される化合物をあげることができる。
【化９】
2014080600.tif 000010
（Ｒ３１とＲ３２が結合して窒素原子及び／又は酸素原子を有していてもよいヒドロカルビレン基を形成してもよい。又は、Ｒ３１は置換基を有してもよいヒドロカルビル基を表し、Ｒ３２は置換基を有してもよいヒドロカルビル基を表し、Ｒ３７はヒドロカルビレン基を表し、Ａ２は酸素原子又は−ＮＲ３５−を表し、Ｒ３５はヒドロカルビレン基又は水素原子を表し、Ｒ３４は置換基を有してもよいヒドロカルビル基を表す。）
【０１２０】
式（３−Ｄ）において、Ｒ３１、Ｒ３２、Ｒ３４の置換基を有してもよいヒドロカルビル基、Ｒ３１とＲ３２とが結合して形成される窒素原子及び／又は酸素原子を有していてもよいヒドロカルビレン基の説明及び例示は、式（３）の説明において述べたものと同じである。
【０１２１】
式（３−Ｄ）において、Ａ２は好ましくは酸素原子又は−ＮＲ３５−（Ｒ３５は炭素原子数１〜５のヒドロカルビレン基又は水素原子である。）で表される基であり、より好ましくは酸素原子又は−ＮＨ−で表される基であり、さらに好ましくは−ＮＨ−で表される基である。
【０１２２】
式（３−Ｄ）において、Ｒ３７のヒドロカルビレン基としては、アルカンジイル基、アルケンジイル基、アリーレン基をあげることができる。アルカンジイル基としては、トリメチレン基、テトラメチレン基、ペンタメチレン基、ヘキサメチレン基などのポリメチレン基；２，２，４−トリメチルへキサン−１，６−ジイル基をあげることができる。アルケンジイル基としては、ペンタン−２−エン−１，５−ジイル基をあげることができる。アリーレン基としては、１，４−フェニレン基をあげることができる。
【０１２３】
式（３−Ｄ）において、Ｒ３４は好ましくは炭素原子数１〜１０のヒドロカルビル基であり、より好ましくは炭素原子数２〜５のアルケニル基であり、さらに好ましくはビニル基又はイソプロペニル基であり、特に好ましくはビニル基である。
【０１２４】
式（３−Ｄ）において、Ｒ３７は好ましくは炭素原子数１〜１０のヒドロカルビレン基であり、より好ましくは炭素原子数１〜６のポリメチレン基であり、さらに好ましくはエチレン基又はトリメチレン基であり、特に好ましくはトリメチレン基である。
【０１２５】
式（３−Ｄ）において、Ｒ３１は好ましくは炭素原子数１〜１０のヒドロカルビル基であるか、Ｒ３２と結合して炭素原子数３〜１０のヒドロカルビレン基を形成する基、又は素原子数３〜１０の窒素原子含有ヒドロカルビレン基を形成する基であり、より好ましくは炭素原子数１〜１０のアルキル基又は炭素原子数６〜１０のアリール基であるか、Ｒ３２と結合して炭素原子数３〜１０のアルカンジイル基、−ＣＨ＝Ｎ−ＣＨ＝ＣＨ−で表される基、−ＣＨ＝Ｎ−ＣＨ２−ＣＨ２−で表される基、−（ＣＨ２）２−Ｏ−（ＣＨ２）２−で表される基であり、さらに好ましくは炭素原子数１〜６のアルキル基であるか、Ｒ３２と結合して炭素原子数３〜６のポリメチレン基、−ＣＨ＝Ｎ−ＣＨ＝ＣＨ−で表される基、−ＣＨ＝Ｎ−ＣＨ２−ＣＨ２−で表される基であり、特に好ましくはメチル基、エチル基であるか、Ｒ３２と結合してテトラメチレン基を形成する基、ヘキサメチレン基を形成する基、−ＣＨ＝Ｎ−ＣＨ＝ＣＨ−で表される基である。
【０１２６】
式（３−Ｄ）において、Ｒ３２は好ましくは炭素原子数１〜１０のヒドロカルビル基であるか、Ｒ３１と結合して炭素原子数３〜１０のヒドロカルビレン基、又は炭素原子数３〜１０の窒素原子含有ヒドロカルビレン基であり、より好ましくは炭素原子数１〜１０のアルキル基又は炭素原子数６〜１０のアリール基であるか、Ｒ３１と結合して炭素原子数３〜１０のアルカンジイル基、−ＣＨ＝Ｎ−ＣＨ＝ＣＨ−で表される基、−ＣＨ＝Ｎ−ＣＨ２−ＣＨ２−で表される基、−（ＣＨ２）２−Ｏ−（ＣＨ２）２−で表される基であり、さらに好ましくは炭素原子数１〜６のアルキル基であるか、Ｒ３１と結合して炭素原子数３〜６のポリメチレン基、−ＣＨ＝Ｎ−ＣＨ＝ＣＨ−で表される基、−ＣＨ＝Ｎ−ＣＨ２−ＣＨ２−で示される基であり、特に好ましくはメチル基、エチル基であるか、Ｒ３１と結合してテトラメチレン基を形成する基、ヘキサメチレン基を形成する基、−ＣＨ＝Ｎ−ＣＨ＝ＣＨ−で表される基である。
【０１２７】
式（３−Ｄ）で表される化合物のうち、Ａ２が酸素原子である化合物としては、２−Ｎ，Ｎ−ジメチルアミノエチルアクリレート、２−Ｎ，Ｎ−ジエチルアミノエチルアクリレートなどの２−Ｎ，Ｎ−ジヒドロカルビルアミノエチルアクリレート；３−Ｎ，Ｎ−ジメチルアミノプロピルアクリレートなどの３−Ｎ，Ｎ−ジヒドロカルビルアミノプロピルアクリレート；２−Ｎ，Ｎ−ジメチルアミノエチルメタクリレート、２−Ｎ，Ｎ−ジエチルアミノエチルメタクリレートなどの２−Ｎ，Ｎ−ジヒドロカルビルアミノエチルメタクリレート；３−Ｎ，Ｎ−ジメチルアミノプロピルメタクリレートなどの３−Ｎ，Ｎ−ジヒドロカルビルアミノプロピルメタクリレートをあげることができ、３−Ｎ，Ｎ−ジヒドロカルビルアミノプロピルアクリレートが好ましく、３−Ｎ，Ｎ−ジメチルアミノプロピルアクリレートがより好ましい。
【０１２８】
式（３−Ｄ）で表される化合物のうち、Ａ２が−ＮＲ３５−（Ｒ３５はヒドロカルビレン基又は水素原子）で表される基である化合物としては、Ｎ，Ｎ−ジメチルアミノエチルアクリルアミド、Ｎ，Ｎ−ジエチルアミノエチルアクリルアミドなどのＮ、Ｎ−ジヒドロカルビルアミノエチルアクリルアミド；Ｎ，Ｎ−ジメチルアミノプロピルアクリルアミド、Ｎ，Ｎ−ジエチルアミノプロピルアクリルアミドなどのＮ，Ｎ−ジヒドロカルビルアミノプロピルアクリルアミド；Ｎ，Ｎ−ジメチルアミノブチルアクリルアミド、Ｎ，Ｎ−ジエチルアミノブチルアクリルアミドなどのＮ，Ｎ−ジヒドロカルビルアミノブチルアクリルアミド；Ｎ，Ｎ−ジメチルアミノエチルメタクリルアミド、Ｎ，Ｎ−ジエチルアミノエチルメタクリルアミドなどのＮ、Ｎ−ジヒドロカルビルアミノエチルメタクリルアミド；Ｎ，Ｎ−ジメチルアミノプロピルメタクリルアミド、Ｎ，Ｎ−ジエチルアミノプロピルメタクリルアミドなどのＮ，Ｎ−ジヒドロカルビルアミノプロピルメタクリルアミド；Ｎ，Ｎ−ジメチルアミノブチルメタクリルアミド、Ｎ，Ｎ−ジエチルアミノブチルメタクリルアミドなどのＮ，Ｎ−ジヒドロカルビルアミノブチルメタクリルアミドをあげることができ、Ｎ，Ｎ−ジヒドロカルビルアミノプロピルアクリルアミドが好ましく、Ｎ，Ｎ−ジメチルアミノプロピルアクリルアミドがより好ましい。
【０１２９】
式（３）で表される化合物として好ましくは、式（３−Ｂ）で表される化合物であり、より好ましくは式（３−Ｂ）においてＲ３６がヒドロカルビレン基、又は、ヒドロカルビレン基と−ＮＲ３５−で表される基（Ｒ３５はヒドロカルビル基又は水素原子を表す。）とが結合した基である化合物である。
【０１３０】
共役ジエン系重合体と有機金属化合物とを反応させた後、得られた生成物に窒素原子とカルボニル基とを含有する化合物を反応させる時に、ヒドロカルビルオキシシラン化合物を併用してもよい。
【０１３１】
併用するヒドロカルビルオキシシラン化合物として好適なものして、窒素原子含有基を有するヒドロカルビルオキシシラン化合物をあげることができる。窒素原子含有基としては、アミノ基、置換アミノ基、含窒素複素環基、シアノ基、イソシアナト基などをあげることができる。置換アミノ基としては、後述の（４−Ａ）式で表される基をあげることができる。含窒素複素環基としては、４−ピリジル基、２−イミダゾリル基をあげることができる。
【０１３２】
窒素原子含有基を有するヒドロカルビルオキシシラン化合物として好適なものとして、下記式（４）で表される化合物をあげることができる。
【化１０】
2014080600.tif 000011
（Ｒ４１、Ｒ４２、Ｒ４３は、それぞれ独立して、ヒドロカルビル基又はヒドロカルビルオキシ基を表し、Ｒ４１、Ｒ４２、Ｒ４３から選ばれる少なくとも１つの基がヒドロカルビルオキシ基であり、Ａ４は窒素原子含有基を表し、ｊは１〜５の整数を表す。）
【０１３３】
式（４）において、Ｒ４１、Ｒ４２、Ｒ４３は、それぞれ独立して、ヒドロカルビル基又はヒドロカルビルオキシ基を表し、Ｒ４１、Ｒ４２、Ｒ４３から選ばれる少なくとも１つの基がヒドロカルビルオキシ基である。好ましくは、Ｒ４１、Ｒ４２、Ｒ４３のうちの少なくとも２個がヒドロカルビルオキシ基であり、より好ましくは、Ｒ４１、Ｒ４２、Ｒ４３がヒドロカルビルオキシ基である。
【０１３４】
Ｒ４１、Ｒ４２、Ｒ４３のヒドロカルビル基及びヒドロカルビルオキシ基の炭素原子数は好ましくは１〜８であり、より好ましくは１〜６であり、さらに好ましくは１〜４である。
【０１３５】
Ｒ４１、Ｒ４２、Ｒ４３のヒドロカルビル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−オクチル基などのアルキル基；ビニル基、２−プロペニル基、イソプロペニル基などのアルケニル基；フェニル基、トリル基などのアリール基をあげることができ、好ましくはアルキル基であり、より好ましくは直鎖アルキル基である。特に好ましくは、メチル基、エチル基である。
【０１３６】
Ｒ４１、Ｒ４２、Ｒ４３のヒドロカルビルオキシ基としては、メトキシ基、エトキシ基、ｎ−プロポキシ基、ｎ−ブトキシ基などのアルコキシ基；フェノキシ基などのアリールオキシ基をあげることができ、好ましくはアルコキシ基である。特に好ましくは、メトキシ基、エトキシ基である。
【０１３７】
好ましくは、Ｒ４１、Ｒ４２、Ｒ４３が炭素原子数１〜８のヒドロカルビルオキシ基又は炭素原子数１〜８のヒドロカルビル基であって、Ｒ４１、Ｒ４２、Ｒ４３から選ばれる少なくとも１つの基が炭素原子数１〜８のヒドロカルビルオキシ基である。より好ましくは、Ｒ４１、Ｒ４２、Ｒ４３が炭素原子数１〜６のアルコキシ基又は炭素原子数１〜６のアルキル基であって、Ｒ４１、Ｒ４２、Ｒ４３から選ばれる２つ以上の基が炭素原子数１〜６のアルコキシ基である。さらに好ましくは、Ｒ４１、Ｒ４２、Ｒ４３が炭素原子数１〜４のアルコキシ基である。特に好ましくは、Ｒ４１、Ｒ４２、Ｒ４３がメトキシ基、エトキシ基である。
【０１３８】
式（４）中、ｊは１〜５の整数を表し、好ましくは２又は３である。
【０１３９】
式（４）中、Ａ４は窒素原子含有基を表す。窒素原子含有基としては、アミノ基、置換アミノ基、含窒素複素環基、シアノ基、イソシアナト基などをあげることができる。
【０１４０】
Ａ４の置換アミノ基は、好ましくは下記（４−Ａ）で表される基である。
【化１１】
2014080600.tif 000012
（Ｒ４４及びＲ４５は結合して窒素原子及び／又は酸素原子を有してもよいヒドロカルビレン基を形成してもよい。又は、Ｒ４４は置換基を有してもよいヒドロカルビル基又はトリヒドロカルビルシリル基を表し、Ｒ４５は置換基を有してもよいヒドロカルビル基又はトリヒドロカルビルシリル基を表す。）
【０１４１】
Ｒ４４、Ｒ４５の置換基を有してもよいヒドロカルビル基としては、ヒドロカルビル基、窒素原子含有置換ヒドロカルビル基、酸素原子含有置換ヒドロカルビル基をあげることができる。
【０１４２】
上記のヒドロカルビル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−オクチル基などのアルキル基；ビニル基、２−プロペニル基、イソプロペニル基などのアルケニル基；フェニル基、トリル基などのアリール基をあげることができる。
【０１４３】
上記の窒素原子含有置換ヒドロカルビル基としては、ビス（ジメチルアミノメチル）アミノ基、ビス（ジエチルアミノメチル）アミノ基、ビス（ジメチルアミノエチル）アミノ基、ビス（ジエチルアミノエチル）アミノ基などのジアルキルアミノアルキル基をあげることができる。
【０１４４】
上記の酸素原子含有置換ヒドロカルビル基としては、メトキシメチル基、エトキシメチル基、メトキシエチル基、エトキシエチル基などのヒドロカルビルオキシアルキル基；２−テトラヒドロフラニル基などのモノオキサシクロアルキル基；２−ジオキソラニル基などのジオキサシクロアルキル基；テトラヒドロフルフリル基などのモノオキサシクロアルキル基で置換されたアルキル基をあげることができる。
【０１４５】
本明細書では、モノオキサシクロアルキル基は、シクロアルキル基の１個のＣＨ２が酸素原子に置き換わった基を表す。ジオキサシクロアルキル基は、シクロアルキル基の２個のＣＨ２が酸素原子に置き換わった基を表す。
【０１４６】
Ｒ４４、Ｒ４５の置換基を有してもよいヒドロカルビル基は、好ましくはヒドロカルビル基であり、より好ましくはアルキル基であり、さらに好ましくは直鎖アルキル基である。
【０１４７】
Ｒ４４、Ｒ４５の置換基を有してもよいヒドロカルビル基の炭素原子数は、好ましくは１〜８であり、より好ましくは１〜５であり、さらに好ましくは１〜３である。
【０１４８】
Ｒ４４、Ｒ４５のトリヒドロカルビルシリル基としては、トリメチルシリル基、トリエチルシリル基、ジメチル−ｔｅｒｔ−ブチルシリル基などのトリアルキルシリル基をあげることができる。
【０１４９】
Ｒ４４、Ｒ４５がトリヒドロカルビルシリル基である場合、Ｒ４４、Ｒ４５は好ましくは、炭素原子数が３〜７であるトリヒドロカルビルシリル基であり、より好ましくは、炭素原子数が３〜７であり、かつケイ素原子に結合する各アルキル基の炭素原子数が１〜４であるトリアルキルシリル基であり、さらに好ましくは、トリメチルシリル基である。
【０１５０】
Ｒ４４とＲ４５とが結合して形成される、窒素原子及び／又は酸素原子を有してもよいヒドロカルビレン基としては、ヒドロカルビレン基、窒素原子含有ヒドロカルビレン基、酸素原子含有ヒドロカルビレン基、窒素原子及び酸素原子含有ヒドロカルビレン基をあげることができる。ヒドロカルビレン基としては、アルカンジイル基、アルケンジイル基をあげることができる。アルカンジイル基としては、エチレン基、トリメチレン基、テトラメチレン基、ペンタメチレン基、ヘキサメチレン基などのポリメチレン基；２，２，４−トリメチルへキサン−１，６−ジイル基をあげることができる。アルケンジイル基としては、ペンタン−２−エン−１，５−ジイル基をあげることができる。窒素原子含有ヒドロカルビレン基としては、−ＣＨ＝Ｎ−ＣＨ＝ＣＨ−で表される基、又は−ＣＨ＝Ｎ−ＣＨ２−ＣＨ２−で表される基をあげることができる。酸素原子含有ヒドロカルビレン基としては、−ＣＨ２−ＣＨ２−Ｏ−ＣＨ２−ＣＨ２−で表される基をあげることができる。
【０１５１】
上記の窒素原子及び／又は酸素原子を有してもよいヒドロカルビレン基は、好ましくはヒドロカルビレン基であり、より好ましくはアルカンジイル基であり、さらに好ましくはポリメチレン基である。
【０１５２】
上記の窒素原子及び／又は酸素原子を有してもよいヒドロカルビレン基の炭素原子数は、好ましくは２〜１０であり、より好ましくは３〜８であり、さらに好ましくは４〜６である。
【０１５３】
Ｒ４４、Ｒ４５は、好ましくは、それぞれ炭素原子数１〜８のヒドロカルビル基又は炭素原子数３〜７のトリアルキルシリル基であるか、あるいはＲ４４とＲ４５とが結合して炭素原子数２〜１０のヒドロカルビレン基を形成する基であり、より好ましくは、それぞれ炭素原子数１〜５のアルキル基、又は炭素原子数が３〜７であり、かつケイ素原子に結合する各アルキル基の炭素原子数が１〜４であるトリアルキルシリル基であるか、あるいはＲ４４とＲ４５とが結合して炭素原子数３〜８のアルカンジイル基を形成する基であり、さらに好ましくは、それぞれ炭素原子数１〜３の直鎖アルキル基又はトリメチルシリル基であるか、あるいはＲ４４とＲ４５とが結合して炭素原子数４〜６のポリメチレン基を形成する基である。
【０１５４】
Ｒ４４は置換基を有してもよいヒドロカルビル基又はトリヒドロカルビルシリル基を表すか、あるいはＲ４５と結合して、窒素原子及び／又は酸素原子を有してもよいヒドロカルビレン基を形成する基を表す。また、Ｒ４５は置換基を有してもよいヒドロカルビル基又はトリヒドロカルビルシリル基を表すか、あるいはＲ４４と結合して、窒素原子及び／又は酸素原子を有してもよいヒドロカルビレン基を形成する基を表す。
【０１５５】
式（４−Ａ）で表される置換アミノ基のうち、Ｒ４４、Ｒ４５がヒドロカルビル基であるものとして、ジメチルアミノ基、ジエチルアミノ基、ジ−ｎ−プロピルアミノ基、ジイソプロピルアミノ基、ジ−ｎ−ブチルアミノ基、エチルメチルアミノ基をあげることができる。
【０１５６】
式（４−Ａ）で表される置換アミノ基のうち、Ｒ４４、Ｒ４５が酸素原子を含有する置換ヒドロカルビル基である基として、ビス（メトキシメチル）アミノ基、ビス（エトキシメチル）アミノ基、ビス（メトキシエチル）アミノ基、ビス（エトキシエチル）アミノ基、ビス（３−テトラヒドロフラニル）アミノ基、ビス（テトラヒドロフルフリル）アミノ基をあげることができる。
【０１５７】
式（４−Ａ）で表される置換アミノ基のうち、Ｒ４４、Ｒ４５がトリヒドロカルビルシリル基である基として、ビス（トリメチルシリル）アミノ基、ビス（トリエチルシリル）アミノ基、ビス（ｔｅｒｔ−ブチルジメチルシリル）アミノ基をあげることができる。
【０１５８】
式（４−Ａ）で表される置換アミノ基のうち、Ｒ４４、Ｒ４５の一方がヒドロカルビル基であり、他方がトリヒドロカルビルシリル基である基として、トリメチルシリルメチルアミノ基、トリメチルシリルエチルアミノ基をあげることができる。
【０１５９】
式（４−Ａ）で表される置換アミノ基のうち、Ｒ４４とＲ４５とが結合してヒドロカルビレン基である基として、ピロリジノ基、ピペリジノ基、ヘキサメチレンイミノ基、１，２，３，６−テトラヒドロピリジル基をあげることができる。
【０１６０】
式（４−Ａ）で表される置換アミノ基のうち、Ｒ４４とＲ４５とが結合して、窒素原子含有ヒドロカルビレン基である基として、１−イミダゾリル基、４，５−ジヒドロ−１−イミダゾリル基、１−ピラジル基、１−ピペラジニル基をあげることができる。
【０１６１】
式（４−Ａ）で表される置換アミノ基のうち、Ｒ４４とＲ４５とが結合して、酸素原子含有ヒドロカルビレン基である基として、モルホリノ基をあげることができる。
【０１６２】
含窒素複素環基としては、４−ピリジル基、２−イミダゾリル基などをあげることができる。
【０１６３】
本発明におけるヒドロカルビルオキシシラン化合物として好適なものとして、式（４）で表され、Ａ４が式（４−Ａ）で表される基である下記式（４−１）で表される化合物をあげることができる。
【化１２】
2014080600.tif 000013
（Ｒ４４及びＲ４５は結合して窒素原子及び／又は酸素原子を有してもよいヒドロカルビレン基を形成してもよい。又は、Ｒ４１、Ｒ４２、Ｒ４３は、それぞれ独立して、ヒドロカルビル基又はヒドロカルビルオキシ基を表し、Ｒ４１、Ｒ４２、Ｒ４３から選ばれる少なくとも１つの基がヒドロカルビルオキシ基であり、Ｒ４４及びＲ４５は、それぞれ独立して、置換基を有してもよいヒドロカルビル基又はトリヒドロカルビルシリル基を表し、ｊは１〜５の整数を表す。）
【０１６４】
式（４−１）で表される化合物のうち、Ｒ４４、Ｒ４５がヒドロカルビル基であり、Ｒ４１、Ｒ４２、Ｒ４３がヒドロカルビルオキシ基である化合物として、２−ジメチルアミノエチルトリメトキシシラン、２−ジエチルアミノエチルトリメトキシシラン、３−ジメチルアミノプロピルトリメトキシシラン、３−ジエチルアミノプロピルトリメトキシシラン、２−ジメチルアミノエチルトリエトキシシラン、２−ジエチルアミノエチルトリエトキシシラン、３−ジメチルアミノプロピルトリエトキシシラン、３−ジエチルアミノプロピルトリエトキシシランなどのジアルキルアミノアルキルトリヒドロカルビルオキシシラン化合物をあげることができる。
【０１６５】
式（４−１）で表される化合物のうち、Ｒ４４、Ｒ４５がヒドロカルビル基であり、Ｒ４１、Ｒ４２、Ｒ４３から選ばれる２つの基がヒドロカルビルオキシ基であり、残りの１個の基がヒドロカルビル基である化合物として、２−ジメチルアミノエチルジメトキシメチルシラン、２−ジエチルアミノエチルジメトキシメチルシラン、３−ジメチルアミノプロピルジメトキシメチルシラン、３−ジエチルアミノプロピルジメトキシメチルシラン、２−ジメチルアミノエチルジエトキシメチルシラン、２−ジエチルアミノエチルジエトキシメチルシラン、３−ジメチルアミノプロピルジエトキシメチルシラン、３−ジエチルアミノプロピルジエトキシメチルシランなどのジアルキルアミノアルキルジヒドロカルビルオキシアルキルシラン化合物をあげることができる。
【０１６６】
式（４−１）で表される化合物のうち、Ｒ４４、Ｒ４５が結合してヒドロカルビレン基を形成し、Ｒ４１、Ｒ４２、Ｒ４３がヒドロカルビルオキシ基である化合物として、ピロリジノメチルトリメトキシシラン、ピペリジノメチルトリメトキシシラン、ヘキサメチレンイミノメチルトリメトキシシラン、２−ピロリジノエチルトリメトキシシラン、２−ピペリジノエチルトリメトキシシラン、２−ヘキサメチレンイミノエチルトリメトキシシラン、３−ピロリジノプロピルトリメトキシシラン、３−ピペリジノプロピルトリメトキシシラン、３−ヘキサメチレンイミノプロピルトリメトキシシラン、３−ピロリジノプロピルトリエトキシシラン、３−ピペリジノプロピルトリエトキシシラン、３−ヘキサメチレンイミノプロピルトリエトキシシランなどの環状アミノアルキルトリヒドロカルビルオキシシラン化合物をあげることができる。
【０１６７】
式（４−１）で表される化合物のうち、Ｒ４４、Ｒ４５が結合して、窒素原子含有ヒドロカルビレン基を形成し、Ｒ４１、Ｒ４２、Ｒ４３がヒドロカルビルオキシ基である化合物として、Ｎ−（２−トリメトキシシリルエチル）イミダゾ−ル、Ｎ−（２−トリメトキシシリルエチル）−４，５−ジヒドロイミダゾ−ル、Ｎ−（３−トリエトキシシリルプロピル）イミダゾ−ル、Ｎ−（３−トリエトキシシリルプロピル）−４，５−ジヒドロイミダゾ−ルをあげることができる。
【０１６８】
式（４−１）で表される化合物のうち、Ｒ４４、Ｒ４５が結合して、酸素原子含有ヒドロカルビレン基を形成し、Ｒ４１、Ｒ４２、Ｒ４３がヒドロカルビルオキシ基である化合物として、２−モルホリノエチルトリメトキシシラン、３−モルホリノプロピルトリメトキシシランをあげることができる。
【０１６９】
式（４−１）で表される化合物のうち、Ｒ４４、Ｒ４５が置換基を有するヒドロカルビル基であり、Ｒ４１、Ｒ４２、Ｒ４３がヒドロカルビルオキシ基である化合物として、２−［ジ（テトラヒドロフラニル）アミノ］エチルトリメトキシシラン、２−［ジ（テトラヒドロフラニル）アミノ］エチルトリエトキシシラン、３−［ビス（３−テトラヒドロフラニル）アミノ］プロピルトリメトキシシラン、３−［ビス（３−テトラヒドロフラニル）アミノ］プロピルトリエトキシシランなどの［ビス（テトラヒドロフラニル）アミノ］アルキルトリヒドロカルビルオキシシラン化合物をあげることができる。
【０１７０】
式（４−１）で表される化合物のうち、Ｒ４４、Ｒ４５がトリアルキルシリル基であり、Ｒ４１、Ｒ４２、Ｒ４３から選ばれる２つの基がヒドロカルビルオキシ基であり、残りの基がヒドロカルビル基である化合物として、２−［Ｎ，Ｎ−ビス（トリメチルシリル）アミノ］エチルジメトキシメチルシラン、３−［Ｎ，Ｎ−ビス（トリメチルシリル）アミノ］プロピルジメトキシメチルシラン、２−［Ｎ，Ｎ−ビス（トリメチルシリル）アミノ］エチルジエトキシメチルシラン、３−［Ｎ，Ｎ−ビス（トリメチルシリル）アミノ］プロピルジエトキシメチルシランなどのＮ，Ｎ−ビス（トリアルキルシリル）アミノアルキルヒドロカルビルオキシシラン化合物をあげることができる。
【０１７１】
式（４−１）で表される化合物は、好ましくは、Ｒ４１、Ｒ４２、Ｒ４３が炭素原子数１〜８のヒドロカルビルオキシ基であるか、又は炭素原子数１〜８のヒドロカルビル基であって、Ｒ４１、Ｒ４２、Ｒ４３から選ばれる少なくとも１つの基が炭素原子数１〜８のヒドロカルビルオキシ基であり、Ｒ４４、Ｒ４５がそれぞれ炭素原子数１〜８のヒドロカルビル基又は炭素原子数３〜７のトリアルキルシリル基であるか、あるいはＲ４４とＲ４５とが結合して炭素原子数２〜１０のヒドロカルビレン基を形成し、ｊが１〜５の整数である化合物である。より好ましくは、Ｒ４１、Ｒ４２、Ｒ４３が炭素原子数１〜６のアルコキシ基であるか、又は炭素原子数１〜６のアルキル基であって、Ｒ４１、Ｒ４２、Ｒ４３から選ばれる２つ以上の基が炭素原子数１〜６のアルコキシ基であり、残りの基が炭素原子数１〜６のアルキル基であり、Ｒ４４、Ｒ４５がそれぞれ炭素原子数１〜５のアルキル基、又は炭素原子数が３〜７であり、かつケイ素原子に結合する各アルキル基の炭素原子数が１〜４であるトリアルキルシリル基であるか、あるいはＲ４４とＲ４５とが結合して炭素原子数３〜８のアルカンジイル基を形成し、ｊが１〜５の整数である化合物である。さらに好ましくは、Ｒ４１、Ｒ４２、Ｒ４３が炭素原子数１〜４のアルコキシ基であり、Ｒ４４、Ｒ４５がそれぞれ炭素原子数１〜３の直鎖アルキル基又はトリメチルシリル基であるか、あるいはＲ４４とＲ４５とが結合して炭素原子数４〜６のポリメチレン基であり、ｊが２又は３である化合物である。
【０１７２】
式（４−１）で表される化合物として特に好ましくは、２−ジメチルアミノエチルトリメトキシシラン、２−ジエチルアミノエチルトリメトキシシラン、３−ジメチルアミノプロピルトリメトキシシラン、３−ジエチルアミノプロピルトリメトキシシランである。
【０１７３】
窒素原子とカルボニル基とを含有する化合物の使用量は、共役ジエン系重合体１００ｇあたり、好ましくは０．５ｍｍｏｌ以上であり、より好ましくは１ｍｍｏｌ以上である。また、好ましくは２５ｍｍｏｌ以下であり、より好ましくは１０ｍｍｏｌ以下であり、さらに好ましくは５ｍｍｏｌ以下である。
【０１７４】
窒素原子とカルボニル基とを含有する化合物とヒドロカルビルオキシラン化合物を併用して用いる時のこれらの総使用量は、共役ジエン系重合体１００ｇあたり、好ましくは０．５ｍｍｏｌ以上であり、より好ましくは１ｍｍｏｌ以上である。また、好ましくは２５ｍｍｏｌ以下であり、より好ましくは１０ｍｍｏｌ以下であり、さらに好ましくは５ｍｍｏｌ以下である。
【０１７５】
共役ジエン系重合体と有機金属化合物とを反応させて得られた生成物に窒素原子とカルボニル基とを含有する化合物、及び、ヒドロカルビルオキシシラン化合物を反応させる温度は、好ましくは２５℃以上であり、より好ましくは３５℃以上であり、さらに好ましくは５０℃以上である。また、好ましくは１００℃以下であり、より好ましくは９０℃以下であり、さらに好ましくは８０℃以下である。
【０１７６】
共役ジエン系重合体と有機金属化合物とを反応させて得られた生成物に窒素原子とカルボニル基とを含有する化合物、及び、ヒドロカルビルオキシシラン化合物を反応させる時間は、好ましくは６０秒以上であり、より好ましくは５分以上である。また、好ましくは５時間以下であり、より好ましくは１時間以下である。
【０１７７】
好ましくは、本発明の変性共役ジエン系重合体の製造方法は、炭化水素溶媒中において共役ジエン化合物、式（１）で表される化合物及び式（２）で表される化合物を含む単量体成分を、有機金属化合物を用いて炭化水素溶媒中で重合する工程により共役ジエン系重合体を含む重合溶液を得、得られた重合溶液に有機金属化合物を添加して共役ジエン系重合体と有機金属化合物とを反応させる工程と、前記工程で得られた生成物を含有する溶液に窒素原子とカルボニル基とを含有する化合物、及びヒドロカルビルオキシシラン化合物を添加して前記生成物と窒素原子とカルボニル基とを含有する化合物、及びヒドロカルビルオキシシラン化合物を反応させる工程を有する。
【０１７８】
得られた変性共役ジエン系重合体を回収する方法としては公知の方法を用いることができ、例えば、共役ジエン系重合体を含有する溶液に凝固剤を添加する方法、共役ジエン系重合体を含有する溶液にスチームを添加する方法、をあげることができる。回収した変性共役ジエン系重合体は、バンドドライヤーや押出型ドライヤーなどの公知の乾燥機で乾燥してもよい。
【０１７９】
［変性共役ジエン系重合体］
変性共役ジエン系重合体のムーニー粘度（ＭＬ１＋４）は、引張破断強度を高めるために、好ましくは１０以上であり、より好ましくは２０以上である。また、加工性を高めるために、好ましくは２００以下であり、より好ましくは１５０以下である。該ムーニー粘度（ＭＬ１＋４）は、ＪＩＳ  Ｋ６３００（１９９４）に従って、１００℃にて測定される。
【０１８０】
変性共役ジエン系重合体の分子量分布は、省燃費性を高めるために、好ましくは１〜５であり、より好ましくは１〜２である。分子量分布は、ゲル・パーミエイション・クロマトグラフ（ＧＰＣ）法により、数平均分子量（Ｍｎ）及び重量平均分子量（Ｍｗ）を測定し、ＭｗをＭｎで除すことにより求められる。
【０１８１】
変性共役ジエン系重合体のビニル結合量は、共役ジエン単位の含有量を１００モル％として、省燃費性を高めるために、好ましくは８０モル％以下であり、より好ましくは７０モル％以下である。また、グリップ性を高めるために、好ましくは１０モル％以上であり、より好ましくは１５モル％以上であり、さらに好ましくは２０モル％以上であり、特に好ましくは４０モル％以上である。該ビニル結合量は、赤外分光分析法により、ビニル基の吸収ピークである９１０ｃｍ−１付近の吸収強度より求められる。
【０１８２】
［重合体組成物］
変性共役ジエン系重合体を、該変性共役ジエン系重合体とは異なる重合体成分や添加剤などと混練して、重合体組成物を得ることができる。
【０１８３】
変性共役ジエン系重合体とは異なる重合体成分としては、スチレン−ブタジエン共重合体、ポリブタジエン、ブタジエン−イソプレン共重合体、ブチルゴム、天然ゴム、エチレン−プロピレン共重合体、エチレン−オクテン共重合体をあげることができる。２以上の変性共役ジエン系重合体とは異なる重合体成分を用いてもよい。
【０１８４】
変性共役ジエン系重合体に該変性共役ジエン系重合体とは異なる重合体成分を配合する場合、変性共役ジエン系重合体の配合量は、省燃費性を高めるために、変性共役ジエン系重合体及び該変性共役ジエン系重合体とは異なる重合体成分の総量を１００重量％として、好ましくは１０重量％以上であり、より好ましくは２０重量％以上である。以下、変性共役ジエン系重合体と該変性共役ジエン系重合体とは異なる重合体成分とをあわせて重合体成分と記すこともある。
【０１８５】
添加剤としては、加硫剤、加硫促進剤、加硫活性化剤、有機過酸化物、補強剤、充填剤、シランカップリング剤、伸展油、加工助剤、老化防止剤、滑剤などをあげることができる。
【０１８６】
加硫剤としては、硫黄をあげることができる。硫黄としては、粉末硫黄、沈降硫黄、コロイド硫黄、不溶性硫黄、高分散性硫黄などをあげることができる。加硫剤の配合量は、重合体成分１００重量部あたり、好ましくは０．１重量部〜１５重量部であり、より好ましくは０．３重量部〜１０重量部であり、さらに好ましくは０．５重量部〜５重量部である。
【０１８７】
加硫促進剤としては、２−メルカプトベンゾチアゾール、ジベンゾチアジルジサルファイド、Ｎ−シクロヘキシル−２−ベンゾチアジルスルフェンアミド等のチアゾール系加硫促進剤；テトラメチルチウラムモノスルフィド、テトラメチルチウラムジスルフィド等のチウラム系加硫促進剤；Ｎ−シクロヘキシル−２−ベンゾチアゾールスルフェンアミド、Ｎ−ｔｅｒｔ−ブチル−２−ベンゾチアゾールスルフェンアミド、Ｎ−オキシエチレン−２−ベンゾチアゾールスルフェンアミド、Ｎ−オキシエチレン−２−ベンゾチアゾールスルフェンアミド、Ｎ，Ｎ’−ジイソプロピル−２−ベンゾチアゾールスルフェンアミド等のスルフェンアミド系加硫促進剤；ジフェニルグアニジン、ジオルトトリルグアニジン、オルトトリルビグアニジン等のグアニジン系加硫促進剤をあげることができる。加硫促進剤の配合量は、重合体成分１００重量部あたり、好ましくは０．１重量部〜５重量部であり、より好ましくは０．２重量部〜３重量部である。
【０１８８】
加硫活性化剤としては、ステアリン酸、酸化亜鉛などをあげることができる。有機過酸化物としては、ジクミルパーオキシド、ジターシャリブチルパーオキシドなどをあげることができる。
【０１８９】
補強剤としては、シリカ系補強剤、並びにカーボンブラックをあげることができる。
【０１９０】
シリカ系補強剤としては、乾式シリカ（無水ケイ酸）、湿式シリカ（含水ケイ酸）、コロイダルシリカ、沈降シリカ、ケイ酸カルシウム、ケイ酸アルミニウムをあげることができる。これらは１種以上用いることができる。シリカ系補強剤のＢＥＴ比表面積は、好ましくは、５０ｍ２／ｇ〜２５０ｍ２／ｇである。該ＢＥＴ比表面積は、ＡＳＴＭ  Ｄ１９９３−０３に従って測定される。市販品としては、デグッサ社製  商品名  ウルトラシルＶＮ３−Ｇ、東ソー・シリカ社製  商品名  ＶＮ３、ＡＱ、ＥＲ、ＲＳ−１５０、Ｒｈｏｄｉａ社製  商品名  Ｚｅｏｓｉｌ  １１１５ＭＰ、１１６５ＭＰ等を用いることができる。
【０１９１】
カーボンブラックとしては、ＥＰＣ、ＭＰＣ及びＣＣのようなチャンネルカーボンブラック；ＳＡＦ、ＩＳＡＦ、ＨＡＦ、ＭＡＦ、ＦＥＦ、ＳＲＦ、ＧＰＦ、ＡＰＦ、ＦＦ、ＣＦ、ＳＣＦ及びＥＣＦのようなファーネスカーボンブラック；ＦＴ及びＭＴのようなサーマルカーボンブラック；アセチレンカーボンブラック；グラファイトをあげることができる。これらは１種以上用いることができる。
【０１９２】
カーボンブラックの窒素吸着比表面積（Ｎ２ＳＡ）は、好ましくは、５ｍ２／ｇ〜２００ｍ２／ｇであり、また、カーボンブラックのジブチルフタレート（ＤＢＰ）吸収量は、好ましくは、５ｍｌ／１００ｇ〜３００ｍｌ／１００ｇである。該窒素吸着比表面積は、ＡＳＴＭ  Ｄ４８２０−９３に従って測定され、該ＤＢＰ吸収量は、ＡＳＴＭ  Ｄ２４１４−９３に従って測定される。市販品としては、三菱化学社製  商品名  ダイヤブラックＮ３３９、東海カーボン社製  商品名  シースト６、シースト７ＨＭ、シーストＫＨ、デグッサ社製  商品名  ＣＫ  ３、Ｓｐｅｃｉａｌ  Ｂｌａｃｋ  ４Ａ等を用いることができる。
【０１９３】
変性共役ジエン系重合体に補強剤を配合して重合体組成物を製造する場合、補強剤の配合量は、共役ジエン系重合体１００重量部あたり、好ましくは１０重量部〜１５０重量部である。また、該配合量は、耐摩耗性及び強度を高めるために、より好ましくは２０重量部以上であり、さらに好ましくは３０重量部以上である。また、補強剤の分散性の点から、より好ましくは１２０重量部以下であり、さらに好ましくは１００重量部以下である。
【０１９４】
変性共役ジエン系重合体に補強剤を配合して重合体組成物を製造する場合、省燃費性を高めるために、補強剤として、シリカ系補強剤を用いることが好ましい。シリカ系補強剤の配合量としては、補強剤の総配合量を１００重量％として、好ましくは５０重量％以上であり、より好ましくは７０重量％以上である。
【０１９５】
補強剤として、シリカ系補強剤及びカーボンブラックを用いることが好ましい。補強剤中のシリカ系補強剤の含有量とカーボンブラックの含有量との重量比（シリカ系補強剤の含有量：カーボンブラックの含有量）としては、２：１〜５０：１であることが好ましい。該重量比は、省燃費性を高めるため、及び、補強性を高めるために、５：１〜２０：１であることがより好ましい。
【０１９６】
充填剤としては、炭酸カルシウム、タルク、アルミナ、クレー、水酸化アルミニウム、マイカなどをあげることができる。
【０１９７】
シランカップリング剤としては、ビニルトリクロルシラン、ビニルトリエトキシシラン、ビニルトリス（β−メトキシエトキシ）シラン、β−（３，４−エポキシシクロヘキシル）エチルトリメトキシシラン、γ−グリシドキシプロピルトリメトキシシラン、γ−メタクリロキシプロピルトリメトキシシラン、Ｎ−（β−アミノエチル）−γ−アミノプロピルトリメトキシシラン、Ｎ−（β−アミノエチル）−γ−アミノプロピルメチルジメトキシシラン、Ｎ−フェニル−γ−アミノプロピルトリメトキシシラン、γ−クロロプロピルトリメトキシシラン、γ−メルカプトプロピルトリメトキシシラン、γ−アミノプロピルトリエトキシシラン、ビス（３−（トリエトキシシリル）プロピル）ジスルフィド、ビス（３−（トリエトキシシリル）プロピル）テトラスルフィド、γ−トリメトキシシリルプロピルジメチルチオカルバミルテトラスルフィド、γ−トリメトキシシリルプロピルベンゾチアジルテトラスルフィドなどをあげることができる。これらは１種以上用いられる。市販品としては、デグッサ社製  商品名  Ｓｉ６９、Ｓｉ７５等を用いることができる。
【０１９８】
変性共役ジエン系重合体にシリカ系補強剤及びシランカップリング剤を配合して重合体組成物を製造する場合、シランカップリング剤の配合量は、シリカ系補強剤１００重量部あたり、好ましくは１重量部〜２０重量部であり、より好ましくは２重量部〜１５重量部であり、さらに好ましくは５重量部〜１０重量部である。
【０１９９】
伸展油としては、アロマチック系鉱物油（粘度比重恒数（Ｖ．Ｇ．Ｃ．値）０．９００〜１．０４９）、ナフテン系鉱物油（Ｖ．Ｇ．Ｃ．値０．８５０〜０．８９９）、パラフィン系鉱物油（Ｖ．Ｇ．Ｃ．値０．７９０〜０．８４９）などをあげることができる。伸展油の多環芳香族含有量は、好ましくは３重量％未満であり、より好ましくは１重量％未満である。該多環芳香族含有量は、英国石油学会３４６／９２法に従って測定される。また、伸展油の芳香族化合物含有量（ＣＡ）は、好ましくは２０重量％以上である。２以上の伸展油を用いてもよい。
【０２００】
変性共役ジエン系重合体に、該変性共役ジエン系重合体とは異なる重合体成分や添加剤などを配合して重合体組成物を製造する方法としては、これらを混練機を用いて混練する方法をあげることができる。混練機としては、ロール混練機、バンバリーミキサーなどをあげることができる。
【０２０１】
混練条件としては、加硫剤以外の添加剤を配合する場合、混練温度は、通常５０℃〜２００℃であり、好ましくは８０℃〜１９０℃であり、加硫剤を配合する場合、混練温度は、通常１００℃以下であり、好ましくは室温〜８０℃である。混練時間は、通常３０秒〜３０分であり、好ましくは１分〜３０分である。また、加硫剤を配合した組成物は、通常、プレス加硫などの加硫処理を行って用いられる。加硫温度としては、通常１２０℃〜２００℃、好ましくは１４０℃〜１８０℃である。
【０２０２】
本発明で得られる重合体組成物は、省燃費性に優れ、タイヤに好適に用いられる。
【実施例】
【０２０３】
物性評価は次の方法で行った。
【０２０４】
１．ムーニー粘度（ＭＬ１＋４）
ＪＩＳ  Ｋ６３００（１９９４）に従って、１００℃にて重合体のムーニー粘度を測定した。
【０２０５】
２．ビニル結合量（単位：モル％）
赤外分光分析法により、ビニル基の吸収ピークである９１０ｃｍ−１付近の吸収強度より重合体のビニル結合量を求めた。
【０２０６】
３．スチレンに基づく単量体単位の含有量（単位：重量％）
ＪＩＳ  Ｋ６３８３（１９９５）に従って、屈折率から重合体のスチレンに基づく単量体単位の含有量を求めた。
【０２０７】
４．分子量分布（Ｍｗ／Ｍｎ）
下記の条件（１）〜（８）でゲル・パーミエイション・クロマトグラフ（ＧＰＣ）法により、重量平均分子量（Ｍｗ）と数平均分子量（Ｍｎ）を測定し、重合体の分子量分布（Ｍｗ／Ｍｎ）を求めた。
【０２０８】
（１）装置：東ソー社製ＨＬＣ−８２２０
（２）分離カラム：東ソー社製ＴＳＫｇｅｌ  ＳｕｐｅｒＨＭ−Ｈ（２本直列）
（３）測定温度：４０℃
（４）キャリア：テトラヒドロフラン
（５）流量：０．６ｍＬ／分
（６）注入量：５μＬ
（７）検出器：示差屈折
（８）分子量標準：標準ポリスチレン
【０２０９】
５．４−メチルスチレンに基づく単量体単位の含有量（単位：重量％）
下記の条件（１）〜（５）でガスクロマトグラフ質量分析計（ＧＣ−ＭＳ）法により、４−メチルスチレンに基づく単量体単位の含有量を求めた。
【０２１０】
（１）装置：島津製作所  ＧＣＭＳ−ＱＰ２０１０  Ｐｌｕｓ
（２）カラム：Ａｇｉｌｅｎｔ  Ｊ＆Ｗ  ＤＢ−５ｍｓ、３０ｍ×０．２５ｍｍ  ｉ．ｄ．  膜厚０．２５μｍ
（３）昇温条件：４０℃（２分）−１０℃／分―３２０℃（５分）
（４）イオン化法：電子衝撃イオン化法（ＥＩ法：７０ｅＶ）
（５）測定方法：選択イオン検出法（ＳＩＭ）
【０２１１】
６．省燃費性
シート状の加硫成形体から幅４ｍｍ、長さ４０ｍｍ、厚み１．２ｍｍの短冊上試験片を打ち抜き、試験に供した。測定は、粘弾性測定装置（上島製作所社製）によって、歪み１％及び周波数１０Ｈｚの条件下で、温度７０℃での試験片の損失正接（ｔａｎδ（７０℃））を測定した。この値が小さいほど、省燃費性に優れる。
【０２１２】
７．グリップ性
シート状の加硫成形体から幅４ｍｍ、長さ４０ｍｍ、厚み１．２ｍｍの短冊上試験片を打ち抜き、試験に供した。測定は、粘弾性測定装置（上島製作所社製）によって、歪み２．５％及び周波数１０Ｈｚの条件下で、温度０℃での試験片の損失正接（ｔａｎδ（０℃））を測定した。この値が大きいほど、グリップ性に優れる。
【０２１３】
［実施例１］
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、スチレン１９２ｇ、４−メチルスチレン１．５１ｇ、テトラヒドロフラン６．１ｍｌ、エチレングリコールジエチルエーテル４．４ｍｌを重合反応器内に投入した。次に、ｎ−ブチルリチウムのｎ−ヘキサン溶液（ｎ−ブチルリチウム含量１４．８１ｍｍｏｌ）を重合反応器内に投入し、重合反応を開始した。
【０２１４】
撹拌速度を１３０ｒｐｍ、重合反応器内温度を６５℃とし、１，３−ブタジエンとスチレンとを重合反応器内に連続的に供給しながら、１，３−ブタジエン、スチレン、及び４−メチルスチレンの共重合反応を３時間行った。１，３−ブタジエンの供給量は９１２ｇ、スチレンの供給量は２８８ｇであった。
【０２１５】
重合開始から２０分後、４−メチルスチレン１．５１ｇを含むヘキサン溶液２０ｍＬを攪拌速度１３０ｒｐｍ、重合温度６５度で、重合反応器内に迅速に投入した。
【０２１６】
その４０分後（重合開始から６０分後）、４−メチルスチレン１．５１ｇを含むヘキサン溶液２０ｍＬを攪拌速度１３０ｒｐｍ、重合温度６５度で、重合反応器内に迅速に投入した。
【０２１７】
その２時間後（重合開始から３時間後）、重合体溶液に１−ブタノール１．３ｍｌを含むヘキサン溶液２０ｍｌを加え、重合体溶液を１５分間撹拌した。
【０２１８】
次に、ｓｅｃ−ブチルリチウムのシクロヘキサン溶液（ｓｅｃ−ブチルリチウム含量６３．９５ｍｍｏｌ）、及び、１，１，２，２−テトラメチルエチレンジアミン１１．５ｍＬを重合反応器内に投入し３０分間攪拌した。
【０２１９】
更に、Ｎ−フェニル−２−ピロリドン６３．９５ｍｍｏｌを添加し、１５分間撹拌した。
【０２２０】
重合体溶液にメタノール３．０ｍｌを含むヘキサン溶液２０ｍｌを加え、重合体溶液を５分間撹拌した。次に、重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体を得た。重合体の評価結果を表１に示す。
【０２２１】
得られた重合体１００重量部、シリカ（デグッサ社製、商品名：ウルトラシルＶＮ３−Ｇ）７８．４重量部、シランカップリング剤（デグッサ社製、商品名：Ｓｉ６９）６．４重量部、カーボンブラック（三菱化学社製、商品名：ダイヤブラックＮ３３９）６．４重量部、伸展油（ジャパンエナジー社製、商品名：ＪＯＭＯプロセスＮＣ−１４０）４７．６重量部、老化防止剤（住友化学社製、商品名：アンチゲン３Ｃ）１．５重量部、ステアリン酸２重量部、亜鉛華２重量部、加硫促進剤（住友化学社製、商品名：ソクシノールＣＺ）１重量部、加硫促進剤（住友化学社製、商品名：ソクシノールＤ）１重量部、ワックス（大内新興化学工業社製、商品名：サンノックＮ）１．５重量部、硫黄１．４重量部を、ラボプラストミルにて混練して、重合体組成物を調製した。得られた重合体組成物を６インチロールでシートに成形し、該シートを１６０℃で４５分加熱して加硫させ、加硫シートを調製した。加硫シートの物性評価結果を表１に示す。
【０２２２】
［実施例２］
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、スチレン１９２ｇ、４−メチルスチレン３．０２ｇ、テトラヒドロフラン６．１ｍｌ、エチレングリコールジエチルエーテル４．４ｍｌを重合反応器内に投入した。次に、ｎ−ブチルリチウムのｎ−ヘキサン溶液（ｎ−ブチルリチウム含量１４．８１ｍｍｏｌ）を重合反応器内に投入し、重合反応を開始した。
【０２２３】
撹拌速度を１３０ｒｐｍ、重合反応器内温度を６５℃とし、１，３−ブタジエンとスチレンとを重合反応器内に連続的に供給しながら、１，３−ブタジエン、スチレン、及び４−メチルスチレンの共重合反応を３時間行った。１，３−ブタジエンの供給量は９１２ｇ、スチレンの供給量は２８８ｇであった。
【０２２４】
重合開始から２０分後、４−メチルスチレン３．０２ｇを含むヘキサン溶液２０ｍＬを攪拌速度１３０ｒｐｍ、重合温度６５度で、重合反応器内に迅速に投入した。
【０２２５】
その４０分後（重合開始から６０分後）、４−メチルスチレン３．０２ｇを含むヘキサン溶液２０ｍＬを攪拌速度１３０ｒｐｍ、重合温度６５度で、重合反応器内に迅速に投入した。
【０２２６】
その２時間後（重合開始から３時間後）、重合体溶液に１−ブタノール１．３ｍｌを含むヘキサン溶液２０ｍｌを加え、重合体溶液を１５分間撹拌した。
【０２２７】
次に、ｓｅｃ−ブチルリチウムのシクロヘキサン溶液（ｓｅｃ−ブチルリチウム含量７６．７５ｍｍｏｌ）、及び、１，１，２，２−テトラメチルエチレンジアミン１３．７ｍＬを重合反応器内に投入し３０分間攪拌した。
【０２２８】
更に、Ｎ−フェニル−２−ピロリドン３８．３７ｍｍｏｌ、及び、３−ジメチルアミノプロピルトリメトキシシラン３８．３７ｍｍｏｌを添加し、１５分間撹拌した。
【０２２９】
重合体溶液にメタノール３．０ｍｌを含むヘキサン溶液２０ｍｌを加え、重合体溶液を５分間撹拌した。次に、重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体を得た。重合体の評価結果を表１に示す。
【０２３０】
得られた重合体１００重量部、シリカ（デグッサ社製、商品名：ウルトラシルＶＮ３−Ｇ）７８．４重量部、シランカップリング剤（デグッサ社製、商品名：Ｓｉ６９）６．４重量部、カーボンブラック（三菱化学社製、商品名：ダイヤブラックＮ３３９）６．４重量部、伸展油（ジャパンエナジー社製、商品名：ＪＯＭＯプロセスＮＣ−１４０）４７．６重量部、老化防止剤（住友化学社製、商品名：アンチゲン３Ｃ）１．５重量部、ステアリン酸２重量部、亜鉛華２重量部、加硫促進剤（住友化学社製、商品名：ソクシノールＣＺ）１重量部、加硫促進剤（住友化学社製、商品名：ソクシノールＤ）１重量部、ワックス（大内新興化学工業社製、商品名：サンノックＮ）１．５重量部、硫黄１．４重量部を、ラボプラストミルにて混練して、重合体組成物を調製した。得られた重合体組成物を６インチロールでシートに成形し、該シートを１６０℃で４５分加熱して加硫させ、加硫シートを調製した。加硫シートの物性評価結果を表１に示す。
【０２３１】
［実施例３］
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、スチレン１９２ｇ、４−メチルスチレン１．５１ｇ、テトラヒドロフラン６．１ｍｌ、エチレングリコールジエチルエーテル４．４ｍｌを重合反応器内に投入した。次に、ｎ−ブチルリチウムのｎ−ヘキサン溶液（ｎ−ブチルリチウム含量１４．８１ｍｍｏｌ）を重合反応器内に投入し、重合反応を開始した。
【０２３２】
撹拌速度を１３０ｒｐｍ、重合反応器内温度を６５℃とし、１，３−ブタジエンとスチレンとを重合反応器内に連続的に供給しながら、１，３−ブタジエン、スチレン、及び４−メチルスチレンの共重合反応を３時間行った。１，３−ブタジエンの供給量は９１２ｇ、スチレンの供給量は２８８ｇであった。
【０２３３】
重合開始から２０分後、４−メチルスチレン１．５１ｇを含むヘキサン溶液２０ｍＬを攪拌速度１３０ｒｐｍ、重合温度６５度で、重合反応器内に迅速に投入した。
【０２３４】
その４０分後（重合開始から６０分後）、４−メチルスチレン１．５１ｇを含むヘキサン溶液２０ｍＬを攪拌速度１３０ｒｐｍ、重合温度６５度で、重合反応器内に迅速に投入した。
【０２３５】
その２時間後（重合開始から３時間後）、重合体溶液に１−ブタノール１．３ｍｌを含むヘキサン溶液２０ｍｌを加え、重合体溶液を１５分間撹拌した。
【０２３６】
次に、ｓｅｃ−ブチルリチウムのシクロヘキサン溶液（ｓｅｃ−ブチルリチウム含量６３．９５ｍｍｏｌ）、及び、１，１，２，２−テトラメチルエチレンジアミン１１．５ｍＬを重合反応器内に投入し３０分間攪拌した。
【０２３７】
更に、１，３−ジメチル−２−イミダゾリジノン６３．９５ｍｍｏｌを添加し、１５分間撹拌した。
【０２３８】
重合体溶液にメタノール３．０ｍｌを含むヘキサン溶液２０ｍｌを加え、重合体溶液を５分間撹拌した。次に、重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体を得た。重合体の評価結果を表１に示す。
【０２３９】
得られた重合体１００重量部、シリカ（デグッサ社製、商品名：ウルトラシルＶＮ３−Ｇ）７８．４重量部、シランカップリング剤（デグッサ社製、商品名：Ｓｉ６９）６．４重量部、カーボンブラック（三菱化学社製、商品名：ダイヤブラックＮ３３９）６．４重量部、伸展油（ジャパンエナジー社製、商品名：ＪＯＭＯプロセスＮＣ−１４０）４７．６重量部、老化防止剤（住友化学社製、商品名：アンチゲン３Ｃ）１．５重量部、ステアリン酸２重量部、亜鉛華２重量部、加硫促進剤（住友化学社製、商品名：ソクシノールＣＺ）１重量部、加硫促進剤（住友化学社製、商品名：ソクシノールＤ）１重量部、ワックス（大内新興化学工業社製、商品名：サンノックＮ）１．５重量部、硫黄１．４重量部を、ラボプラストミルにて混練して、重合体組成物を調製した。得られた重合体組成物を６インチロールでシートに成形し、該シートを１６０℃で４５分加熱して加硫させ、加硫シートを調製した。加硫シートの物性評価結果を表１に示す。
【０２４０】
【表１】
2014080600.tif 000014